(57)【要約】  三次元物体を形成する方法および装置は、キャリア、およびビルド面を有する光学的に透明な部材を用意することを含む。キャリアとビルド面は、その間にビルド領域を画定する。本方法はさらに、前記ビルド領域を重合性液体で充填することと、前記光学的に透明な部材を介して前記ビルド領域に光を連続的または断続的に照射して前記重合性液体から固体ポリマーを形成することと、光学的に透明な部材を介して減圧および／またはポリマー阻害剤富化ガスを重合性液体に加えることによって重合性液体のガス含有量を低減することと、前記キャリアを前記ビルド面から離れるように連続的または断続的に（例えば逐次的に、または前記照射工程と同時に）移動させて、固体ポリマーから三次元物体を形成することとを含む。
2019519399.tif 000002
【特許請求の範囲】
【請求項１】
三次元物体を形成する方法であって、
キャリア、およびビルド面を有する光学的に透明な部材を用意するステップであって、前記キャリアおよび前記ビルド面がそれらの間にビルド領域を画定するステップと、
前記ビルド領域を重合性液体で充填するステップと、
前記光学的に透明な部材を介して前記ビルド領域に光を連続的または断続的に照射するステップであって、前記重合性液体から固体ポリマーを形成する、ステップと、
前記光学的に透明な部材を介して減圧および／またはポリマー阻害剤富化ガスを前記重合性液体に加えることによって重合性液体のガス含有量を低減するステップと、
前記キャリアを前記ビルド面から離れるよう連続的または断続的に（例えば逐次的に、または前記照射工程と同時に）移動させるステップであって、前記固体ポリマーから前記三次元物体を形成する、ステップと
を含む方法。
【請求項２】
前記光学的に透明な部材を介して減圧および／またはポリマー阻害剤富化ガスを重合性液体に加えることによって重合性液体のガス含有量を低減するステップが、前記光学的に透明な部材を介して重合阻害剤ガスを前記重合性液体に供給することを含む請求項１に記載の方法。
【請求項３】
前記重合阻害剤ガスを重合性液体に供給することが、前記重合阻害剤ガスを実質的に一定の圧力で供給することを含む請求項２に記載の方法。
【請求項４】
前記重合阻害剤ガスを重合性液体に供給することが、酸素富化ガスを大気圧未満の圧力で供給することを含む請求項３に記載の方法。
【請求項５】
前記酸素富化ガスの酸素含有率が約８０％〜１００％である請求項４に記載の方法。
【請求項６】
前記酸素富化ガスの圧力が実質的に、大気圧での空気中の酸素の分圧に等しい請求項４に記載の方法。
【請求項７】
前記減圧および／またはポリマー阻害剤富化ガスを加えるステップが、減圧を断続的に加えることを含む請求項２に記載の方法。
【請求項８】
前記重合性液体が、前記光学的に透明な部材の上の下側領域と、前記光学的に透明な部材とは反対側の前記下側領域の上の上側領域を含み、前記光学的に透明な部材を介して減圧および／またはポリマー阻害剤富化ガスを重合性液体に加えるステップが、前記上側領域内のガス濃度を低減することを含む請求項１から７のいずれか１項に記載の方法。
【請求項９】
前記下側領域の厚さが約１〜１０００ミクロンである請求項８に記載の方法。
【請求項１０】
前記光学的に透明な部材を介して減圧を断続的に重合性液体に加えるステップが、前記上側領域内のガス濃度を低減し、前記下側領域内のガス濃度を維持するのに十分である請求項８または９に記載の方法。
【請求項１１】
前記光学的に透明な部材がビルドプレートを備え、このビルドプレートがガスおよび／または圧力の制御装置に接続するよう構成されているチャネル層を備える請求項１から１０のいずれか１項に記載の方法。
【請求項１２】
前記充填ステップ、前記照射ステップおよび／または前記移動ステップが、
（ｉ）前記ビルド面に接触している重合性液体のデッドゾーンを連続的に維持し、且つ
（ｉｉ）前記デッドゾーンと前記固体ポリマーとの間でこれらと相互接触している重合ゾーンの勾配を連続的に維持し、前記重合ゾーンの勾配が、部分的に硬化した形態の前記重合性液体を含む
ことも同時に行いながら、実行される請求項１から１１のいずれか１項に記載の方法。
【請求項１３】
前記光学的に透明な部材を介して減圧を断続的に重合性液体に加えることによって重合性液体のガス含有量を低減するステップが、前記重合性液体中のガス濃度を低減することによってデッドゾーンを１０００ミクロン未満に維持するのに十分である請求項１２に記載の方法。
【請求項１４】
前記重合領域に接着した状態のキャリアが、静止状態のビルドプレート上のビルド面から離れるように一方向に移動する請求項１３に記載の方法。
【請求項１５】
前記充填ステップが、前記ビルド面に対して前記キャリアを縦方向に往復運動させて、前記重合性液体による前記ビルド領域の再充填を向上または加速させることを更に含む請求項１４に記載の方法。
【請求項１６】
前記光学的に透明な部材を介して減圧を重合性液体に加える際に、前記キャリアの移動を低減する又は静止させること更に含む請求項１から１５のいずれか１項に記載の方法。
【請求項１７】
重合性液体から三次元物体を形成する装置であって、
（ａ）支持材と、
（ｂ）前記支持材と動作可能に関連付けられ、前記三次元物体を形成する際の土台となるキャリアと、
（ｃ）ビルド面を有するガス透過性の光学的に透明な部材であって、前記ビルド面および前記キャリアが中間のビルド領域を画定する、部材と、
（ｄ）前記ビルド面と動作可能に関連付けられ、前記ビルド領域に固化または重合のための液体ポリマーを供給するよう構成された液体ポリマー供給装置（例えばウェル）と、
（ｅ）前記光学的に透明な部材を介して前記ビルド領域を照射して前記重合性液体から固体ポリマーを形成するよう構成された放射源と、
（ｆ）場合により、前記透明な部材または前記キャリアのいずれかと動作可能に関連付けられた少なくとも１つの駆動装置と、
（ｇ）前記キャリア、および／または場合により前記少なくとも１つの駆動装置、および前記放射源と動作可能に関連付けられ、前記固体ポリマーから前記三次元物体を形成するために、前記キャリアを前記ビルド面から離れるように移動させる制御装置と、
（ｈ）前記光学的に透明な部材と流体連通状態にあり、前記ガス透過性部材を介して前記ビルド面への圧力を制御し、かつ／またはガスを供給するよう構成されているガス／圧力の制御装置と
を備え、前記ガス／圧力の制御装置が、請求項１から１６のいずれか１項に記載の方法を実行するよう構成されている装置。
【発明の詳細な説明】
【技術分野】
【０００１】
関連出願
本出願は、２０１６年７月１日に出願された米国仮出願第６２／３５７，６４６号および第６２／３５７，６５９号に基づく優先権を主張するものであり、これらの開示はここに引用することによりその全体が本明細書の一部をなすものとする。
【０００２】
本発明は、液体の材料から固体の三次元物体を製作するための方法および装置に関する。
【背景技術】
【０００３】
従来の積層造形（additive fabrication）技法または三次元製作技法では、三次元物体構築は段階的または交互積層（layer-by-layer）の様式で実施される。特に、層形成は、可視光またはＵＶ光の照射が作用する条件下で光硬化性樹脂の固化を通じて実施される。２つの技法が知られており、すなわち１つは、成長中の物体（growing object）の上面に新たな層が形成される技法と、もう１つは、成長中の物体の底面に新たな層が形成される技法である。
【０００４】
成長中の物体の上面に新たな層が形成される場合、毎回の照射工程後に、構築中の物体が樹脂「プール」中へと降下させられ、新たな樹脂層が上部にコーティングされ、新たな照射工程が行われる。そのような技法の初期の例が、Ｈｕｌｌの米国特許第５，２３６，６３７号、図３に記載されている。そのような「トップダウン」技法の不利点は、成長中の物体を液体樹脂の（潜在的に深い）プールに浸し、液体樹脂の正確な被覆層を再構築する必要があることである。
【０００５】
成長中の物体の底面に新たな層が形成される場合、毎回の照射工程後に、構築中の物体は製作ウェル内の底板から分離されなければならない。そのような技法の初期の例が、Ｈｕｌｌの米国特許第５，２３６，６３７号、図４に記載されている。そのような「ボトムアップ」技法は、代わりに比較的浅いウェルまたはプールから物体を持ち上げることにより、物体が浸される深いウェルの必要性を排除する可能性を有する一方、そのような「ボトムアップ」製作技法を商業的に実施する際の問題は、固化層を底板から分離する際、それらの間で物理的および化学的な相互作用が発生することから、細心の注意を払わなければならないことと、付加的な機械要素を採用しなければならないことである。例えば、米国特許第７，４３８，８４６号では、弾性の分離層を使用して、底部の構築面における固化材料の「非破壊的」分離を実現している。他のアプローチ、例えばＢ９Ｃｒｅａｔｏｒ（商標）三次元プリンター（Ｂ９Ｃｒｅａｔｉｏｎｓ  ｏｆ  Ｄｅａｄｗｏｏｄ社（米国サウスダコタ州）製）では、スライド式ビルドプレートを採用している。例えば、Ｍ．Ｊｏｙｃｅの米国特許出願第２０１３／０２９２８６２号およびＹ．  Ｃｈｅｎ  ｅｔ  ａｌ．の米国特許出願第２０１３／０２９５２１２号（いずれも２０１３年１１月７日）を参照されたい。また、Ｙ．Ｐａｎ  ｅｔ  ａｌ．、Ｊ．  Ｍａｎｕｆａｃｔｕｒｉｎｇ  Ｓｃｉ．  ａｎｄ  Ｅｎｇ．１３４、０５１０１１−１（２０１２年１０月）も参照されたい。これらのアプローチでは、装置を複雑化したり、方法を低速化したり、および／または最終製品を潜在的に歪めたりする可能性のある機械的工程を導入する。
【０００６】
「トップダウン」技法に関して、三次元物体を製造するための連続プロセスが米国特許第７，８９２，４７４号において多少詳しく提唱されているが、この参考文献では、製造する物品に対して非破壊的な形で連続プロセスを「ボトプアップ」システムにおいて実施できる方法を説明していない。したがって、「ボトムアップ」製作における機械的分離工程の必要性を排除できる、三次元製作向けの代替的な方法および装置が必要とされている。
【発明の概要】
【０００７】
本明細書には、積層造形（additive manufacturing）により三次元物体を製造する方法、システムおよび装置（関連する制御方法、制御システムおよび制御装置を含む）が記載される。好適な（ただし必ずしも制限的でない）実施形態において、本方法は連続的に実行される。好適な（ただし必ずしも制限的でない）実施形態において、三次元物体は液体界面から製造される。したがって、本明細書においてそれらは時々、制限を目的とするのではなく便宜上、「連続液体界面印刷」、または「連続液体界面生産」（「ＣＬＩＰ」）と呼ばれる場合もある（これら２つは互換的に使用される）。例えばＪ．Ｔｕｍｂｌｅｓｔｏｎ  ｅｔ  ａｌ．，Ｃｏｎｔｉｎｕｏｕｓ  ｌｉｑｕｉｄ  ｉｎｔｅｒｆａｃｅ  ｐｒｏｄｕｃｔｉｏｎ  ｏｆ  ３Ｄ  ｏｂｊｅｃｔｓ，Ｓｃｉｅｎｃｅ  ３４７，１３４９−１３５２を参照のこと（２０１５年３月１６日にオンライン公開）。本発明の一実施形態の概略図が本明細書の図１に記載されている。上記および下記の方法と組成物に関する一部の実施形態において、重合性液体は室温および／または本方法の動作条件下にて５００または１，０００センチポイズ以上〜最大１０，０００、２０，０００、または５０，０００センチポイズ以上の粘度を有する。
【０００８】
一部の実施形態において、三次元物体の形成方法は、キャリア、およびビルド面を有する光学的に透明な部材を用意するステップ（前記キャリアおよび前記ビルド面は、それらの間にビルド領域を画定する）と、前記ビルド領域を重合性液体で充填するステップと、前記光学的に透明な部材を介して前記ビルド領域に光を連続的または断続的に照射して前記重合性液体から固体ポリマーを形成するステップと、光学的に透明な部材を介して減圧および／またはポリマー阻害剤富化ガスを重合性液体に加えることによって重合性液体のガス含有量を低減するステップと、前記キャリアを前記ビルド面から離れるように連続的または断続的に（例えば逐次的に、または前記照射工程と同時に）移動（advance）させて、前記固体ポリマーから前記三次元物体を形成するステップとを含む。
【０００９】
一部の実施形態において、光学的に透明な部材を介して減圧および／またはポリマー阻害剤富化ガスを重合性液体に加えることによって重合性液体のガス含有量を低減するステップは、光学的に透明な部材を介して重合阻害剤ガスを重合性液体に供給することを含む。
【００１０】
一部の実施形態において、重合阻害剤ガスを重合性液体に供給することは、重合阻害剤ガスを実質的に一定の圧力で供給することを含む。
【００１１】
一部の実施形態において、重合阻害剤ガスを重合性液体に供給することは、酸素富化ガスを大気圧未満の圧力で供給することを含む。
【００１２】
一部の実施形態において、酸素富化ガスの酸素含有率は約８０％〜１００％である。
【００１３】
一部の実施形態において、酸素富化ガスの圧力は実質的に、大気圧での空気中の酸素の分圧に等しい。
【００１４】
一部の実施形態において、減圧および／またはポリマー阻害剤富化ガスを重合性液体に加えるステップは、減圧を断続的に加えることを含む。
【００１５】
一部の実施形態において、重合性液体は、光学的に透明な部材の上の下側領域と、光学的に透明な部材とは反対側の下側領域の上の上側領域を含み、前記光学的に透明な部材を介して減圧および／またはポリマー阻害剤富化ガスを重合性液体に加えるステップは、上側領域内のガス濃度を低減することを含む。
【００１６】
一部の実施形態において、下側領域の厚さは約１〜１０００ミクロンである。
【００１７】
一部の実施形態において、光学的に透明な部材を介して減圧を断続的に重合性液体に加えるステップは、上側領域内のガス濃度を低減し、下側領域内のガス濃度を維持するのに十分である。
【００１８】
一部の実施形態において、光学的に透明な部材は、ビルドプレートを含み、このビルドプレートは、ガスおよび／または圧力の制御装置に接続するよう構成されるチャネル層を含む。
【００１９】
一部の実施形態において、充填工程、照射工程、および／または移動工程は、（ｉ）前記ビルド面に接触している重合性液体のデッドゾーンの連続的維持、および（ｉｉ）前記デッドゾーンと前記固体ポリマーとの間でこれらと相互接触している重合ゾーンの勾配（前記重合ゾーンの勾配は部分硬化した形態の前記重合性液体を含む）の連続的維持も同時に行いながら実行される。
【００２０】
一部の実施形態において、光学的に透明な部材を介して減圧を断続的に重合性液体に加えることによって重合性液体のガス含有量を低減することは、重合性液体中のガス濃度の低減することによってデッドゾーンを１０００ミクロン未満に維持するのに十分である。
【００２１】
一部の実施形態において、前記重合領域に接着した状態のキャリアは、静止状態のビルドプレート上のビルド面から離れるように一方向に移動させられる。
【００２２】
一部の実施形態において、充填工程はさらに、前記重合性液体による前記ビルド領域の再充填を向上または加速するために、前記ビルド面を基準として前記キャリアを縦方向に往復運動させることをも含む。
【００２３】
一部の実施形態において、光学的に透明な部材を介して減圧が重合性液体に加えられる際、キャリアの移動を低減または静止（hold stationary）させる。
【００２４】
一部の実施形態において、重合性液体から三次元物体を形成する装置は（ａ）支持材と、（ｂ）前記支持材と動作可能に関連付けられ、前記三次元物体を形成する際の土台となるキャリアと、（ｃ）ビルド面を有するガス透過性の光学的に透明な部材（前記ビルド面および前記キャリアが中間のビルド領域を画定する）と、（ｄ）前記ビルド面と動作可能に関連付けられ、前記ビルド領域に固化または重合のための液体ポリマーを供給するよう構成された液体ポリマー供給装置（例えばウェル）と、（ｅ）前記光学的に透明な部材を介して前記ビルド領域を照射して前記重合性液体から固体ポリマーを形成するよう構成された放射源と、（ｆ）場合により、前記透明な部材または前記キャリアのいずれかと動作可能に関連付けられた少なくとも１つの駆動装置と、（ｇ）前記キャリア、および／または場合により前記少なくとも１つの駆動装置、および前記放射源と動作可能に関連付けられた、前記キャリアを前記ビルド面から分離させる形で移動させて前記固体ポリマーから前記三次元物体を形成するための制御装置と、（ｈ）前記光学的に透明な部材と流体連通状態にあり、前記ガス透過性部材を介して前記ビルド面への圧力を制御し、かつ／またはガスを供給するよう構成設定されるガス／圧力制御装置とを含み、前記ガス／圧力制御装置は前述の方法を実行するよう構成設定される。
【００２５】
一部の好適なＣＬＩＰの実施形態において、充填工程、照射工程、および／または移動工程は、（ｉ）前記ビルド面に接触している重合化液体のデッドゾーン（または持続的液体界面）の連続的維持、および（ｉｉ）前記デッドゾーンと前記デッドゾーンに相互接触している前記固体ポリマーとの間の重合ゾーン（後述するとおり、増大中の三次元物体の底部活性表面と記載される場合もある）の勾配の連続的維持も同時に行いながら実行される。言い換えれば、一部の好適なＣＬＩＰの実施形態において、三次元物体、またはその少なくとも一部の接触部分は、原位置で形成または製造される。「原位置」は、本明細書で使用する場合、化学工学分野での意味を有し、「所定の位置」を意味する。例えば、三次元物体の増大中の部分とビルド面の両方（典型的に中間に介在する活性表面または重合勾配、およびデッドゾーン）が、３Ｄ物体の少なくとも一部の形成中に所定の位置に維持されるか、あるいは３Ｄ物体における断裂線または断裂面の形成を防ぐよう、十分に所定の位置に維持される状態を意味する。例えば、本発明に記載の一部の実施形態では、最終の３Ｄ物体において互いに接触する３Ｄ物体の様々な部分を、重合性勾配または活性表面から逐次的に形成することができ、あるいは重合性勾配または活性表面の内部で形成することもできる。さらに、３Ｄ物体の第１の部分が重合勾配内に残留しているか、または活性表面と接触している状態を維持している状態のまま、第１の部分と接触している第２の部分を重合勾配内に形成することもできる。相応に、３Ｄ物体を（離散的な複数の層に分かれた製作ではなく）重合性勾配または活性表面から連続的に、遠隔操作により製作、増大または製造することができる。デッドゾーンと、重合ゾーンの勾配／活性表面は、製造する物体の形成の一部または全部を通じ、例えば（および一部の実施形態において）少なくとも５、１０、２０、または３０秒間、および一部の実施形態では少なくとも１または２分間、維持され得る。
【００２６】
本発明の非制限的な実施例および具体的な実施形態は、本明細書の図面および下記の明細書本文においてさらに詳しく説明される。本明細書において引用される米国特許参考文献の開示はすべて、引用することによりその全体が本明細書の一部をなすものとする。
【図面の簡単な説明】
【００２７】
【図１】本発明の方法の一実施形態の概略図である。
【図２】本発明の装置の一実施形態の透視図である。
【図３】本発明を実行するための制御システムおよび方法を例示する第１のフローチャートである。
【図４】本発明を実行するための制御システムおよび方法を例示する第２のフローチャートである。
【図５】本発明を実行するための制御システムおよび方法を例示する第３のフローチャートである。
【図６】一部の実施形態に記載のチャネル層を有するビルドプレートの垂直断面図である。
【図７】一部の実施形態に記載のチャネル層を有するビルドプレートの垂直断面図である。
【図８Ａ−８Ｄ】一部の実施形態に記載の三次元印刷システムの概略図の断面図である。
【図９】一部の実施形態に記載のビルドプレートの断面図である。
【発明を実施するための形態】
【００２８】
本発明について、以下、本発明の実施形態を示す添付図面を参照しつつ、より詳しく記述する。ただし、本発明は多種多様な形態で具現化することができ、また本明細書に記載の実施形態に限定されると解釈されるべきではなく、むしろこれらの実施形態は、本開示が綿密かつ完全なものとなるよう、また本発明の範囲を当業者へ十分に伝えることができるよう、記載される。
【００２９】
全体にわたり、同様の番号は同様の要素を指す。図面では、特定の線の太さ、層、構成要素、要素または特徴が、明瞭化のため誇張される場合がある。破線を使用する場合、これは別段に指定のない限り、任意選択的な特徴または動作を例示するものである。
【００３０】
本明細書で使用する専門用語は、特定の実施形態に限った記述を目的とするものであり、本発明の制限を意図するものではない。本明細書で使用する場合、単数形の表記は、文脈が別段に明示的に示す場合を除き、複数形も含むことが意図される。さらに、本明細書において「含む」という用語を使用する場合、これは説明される特徴、整数、工程、動作、要素、構成要素および／またはこれらの集合もしくは組み合わせの存在を指定するものであるが、他の１つ以上の特徴、整数、工程、動作、要素、構成要素および／またはこれらの集合もしくは組み合わせの存在または追加を除外するわけではないことも、理解されることになる。
【００３１】
本明細書で使用する場合、「および／または」という表記は、それに関連する列挙項目の１つ以上のありとあらゆる組み合わせを含むほか、選択肢（「または」）において解釈される場合は組み合わせの欠如も含む。
【００３２】
別段に定義されない限り、本明細書で使用する用語（技術用語および科学用語を含む）はすべて、本発明が属する技術分野の当業者によって一般的に理解されるものと同じ意味を有する。さらに、一般的に使用される辞書において定義されている用語など、用語は本明細書および特許請求の範囲の文脈における各々の意味と整合的な意味を有すると解釈されるべきであり、また本明細書において相応に明示的に定義されない限り、理想化された意味または過剰に形式的な意味に解釈されるべきでないことも、理解されることになる。簡潔および／または明瞭を期すため、公知の機能または構成は詳細に記述されない場合がある。
【００３３】
或る要素が別の要素の「上にある」、別の要素に「取り付けられている」、「接続されている」、「連結されている」、「接触している」などの状態にあると言及される場合、その要素は他の要素の直上にある、他の要素に直接取り付けられている、直接接続されている、および／または直接接触している場合もあれば、介在要素が存在する場合もある。対照的に、或る要素が、例えば別の要素の「直上にある」、別の要素に「直接取り付けられている」、「直接接続されている」、「直接連結されている」、または「直接接触している」状態にあると言及される場合、介在要素は存在しない。また、当業者であれば、別の特徴に「隣接して」配置される構造または特徴への言及は、隣接する特徴と重なり合う部分、または隣接する特徴の下方に存在する部分を有し得ることも理解することになる。
【００３４】
空間に関して相対的な用語、例えば「下方」、「下側」、「上方」、「上側」といった用語は、本明細書において、図面において例示されるような、或る要素または特徴の別の要素または特徴に対する関係を記述する際、記述の簡略化のために使用される場合がある。空間に関して相対的な用語は、図面において描かれる配向に加え、使用中または動作中の装置の様々な配向を包含する意図もあると理解されることになる。例えば、図面に記載の装置が反転される場合、他の要素または特徴の「下方にある」と記述される要素は、その後において他の要素または特徴の「上方」に配向されることになる。したがって、「下方」という例示的用語は、上方と下方の配向をいずれも包含し得る。装置は別の状態で配向される（９０度または他の配向での回転）場合もあり、空間に関して本明細書で使用する相対的な用語も相応に解釈することができる。同様に、「上方へ」、「下方へ」、「縦方向」、「横方向」といった用語も、本明細書では別途具体的に指示する場合を除き、単に説明目的で使用される。
【００３５】
「第１の」、「第２の」などの用語は、本明細書では様々な要素、構成要素、領域、層および／または部分の記述に使用され得るが、係る用語によってこれらの要素、構成要素、領域、層および／または部分が限定されるべきではない旨、理解されることになる。むしろ、これらの用語は或る要素、構成要素、領域、層および／または部分を別の要素、構成要素、領域、層および／または部分と区別することだけを目的に使用される。したがって、本明細書において論じられる第１の要素、構成要素、領域、層または部分は、本発明の教示から逸脱することなく第２の要素、構成要素、領域、層または部分と呼ばれることもあり得る。動作（または工程）の順序は、別途具体的に指示する場合を除き、特許請求の範囲または図面に記載の順序に限定されるわけではない。
【００３６】
１．重合性液体／Ａ剤成分
任意の適切な重合性液体を、本発明の実現に使用することができる。液体（本明細書では「液体樹脂」、「インク」、または単に「樹脂」と呼ばれる場合もある）は、モノマー、特に光重合性モノマーおよび／またはフリーラジカル重合性モノマー、ならびにフリーラジカル開始剤などの適切な開始剤、ならびにこれらの組み合わせを含み得る。例としてアクリル系樹脂、メタクリル系樹脂、アクリルアミド、スチレン系樹脂、オレフィン、ハロゲン化オレフィン、環状アルケン、無水マレイン酸、アルケン、アルキン、一酸化炭素、官能性オリゴマー、多官能性硬化部位モノマー、官能性ＰＥＧなど、およびこれらの組み合わせが挙げられるが、これらに限定されるわけではない。液体樹脂、モノマーおよび開始剤の例として、米国特許第８，２３２，０４３号、同第８，１１９，２１４号、同第７，９３５，４７６号、同第７，７６７，７２８号、同第７，６４９，０２９号、国際公開第２０１２／１２９９６８Ａ１号、中国特許第１０２７１５７５１Ａ号、特開第２０１２−２１０４０８Ａ号に記載のものが挙げられるが、これらに限定されるわけではない。
【００３７】
酸触媒型重合性液体。前述の一部の実施形態では、重合性液体はフリーラジカル重合性液体を含む（この場合、開始剤は後述するとおり、酸素であってもよい）一方、他の実施形態では、重合性液体は酸触媒型またはカチオン重合型の重合性液体を含む。そのような実施形態において、重合性液体は、エポキシド基、ビニルエーテル基など、酸触媒反応に適する基を含有するモノマーを含む。したがって、適切なモノマーの例として、メトキシエテン、４−メトキシスチレン、スチレン、２−メチルプロパ−１−エン、１，３−ブタジエンなどのオレフィン、オキシレン、チエタン、テトラヒドロフラン、オキサゾリン、１，３−ジオキセパン、オキセタン−２−オンなどのヘテロ環モノマー（ラクトン、ラクタム、および環状アミンを含む）、およびこれらの組み合わせが挙げられる。適切な（一般的にイオン性または非イオン性の）光酸発生剤（ＰＡＧ）は酸触媒型重合性液体に含まれ、例として、オニウム塩、スルホニウム塩およびヨードニウム塩など、例えばジフェニルヨージドヘキサフルオロホスフェート、ジフェニルヨージドヘキサフルオロアルセネート、ジフェニルヨージドヘキサフルオロアンチモネート、ジフェニルｐ−メトキシフェニルトリフレート、ジフェニルｐ−トルエニルトリフレート、ジフェニルｐ−イソブチルフェニルトリフレート、ジフェニルｐ−ｔｅｒｔ−ブチルフェニルトリフレート、トリフェニルスルホニウムヘキサフルオロホスフェート、トリフェニルスルホニウムヘキサフルオロアルセネート、トリフェニルスルホニウムヘキサフルオロアンチモネート、トリフェニルスルホニウムトリフレート、ジブチルナフチルスルホニウムトリフレート、およびこれらの混合物が挙げられるが、これらに限定されるわけではない。例えば米国特許第７，８２４，８３９号、同第７，５５０，２４６号、同第７，５３４，８４４号、同第６，６９２，８９１号、同第５，３７４，５００号および同第５，０１７，４６１号を参照されたい。また、Ｐｈｏｔｏａｃｉｄ  Ｇｅｎｅｒａｔｏｒ  Ｓｅｌｅｃｔｉｏｎ  Ｇｕｉｄｅ  ｆｏｒ  ｔｈｅ  ｅｌｅｃｔｒｏｎｉｃｓ  ｉｎｄｕｓｔｒｙ  ａｎｄ  ｅｎｅｒｇｙ  ｃｕｒａｂｌｅ  ｃｏａｔｉｎｇｓ（ＢＡＳＦ  ２０１０）も参照されたい。
【００３８】
ヒドロゲル。一部の実施形態において、適切な樹脂の例として、ポリ（エチレングリコール）（ＰＥＧ）およびゼラチンなど、光硬化性ヒドロゲルが挙げられる。ＰＥＧヒドロゲルは、増殖因子などの様々な生物学的製剤を送達するために使用されているが、連鎖増殖重合により架橋されるＰＥＧヒドロゲルが直面している大きな課題は、不可逆的なタンパク質損傷の可能性である。持続的な送達を可能にする光重合の前に、親和性結合性ペプチド配列をモノマー樹脂溶液に含めることにより、光重合されたＰＥＧジアクリレートヒドロゲルからの生物学的製剤の放出を最大化させる条件を増強することができる。ゼラチンは、食品産業、化粧品産業、製薬産業および写真産業で頻繁に使用されるバイオポリマーである。ゼラチンは、コラーゲンの熱変性または化学的分解および物理的分解によって得られる。ゼラチンには、動物、魚およびヒトに見られるものを含め、３種類が存在する。冷水魚の皮膚由来のゼラチンは、薬学的用途での使用に安全であると考えられている。ＵＶ光または可視光を使用して、適切に修飾されたゼラチンを架橋させることができる。ゼラチンを架橋させる方法の例として、ローズベンガルなどの色素由来の誘導体の硬化が挙げられる。
【００３９】
光硬化性シリコーン樹脂。適切な樹脂の例として、光硬化性シリコーンが挙げられる。Ｓｉｌｏｐｒｅｎ（商標）ＵＶ  Ｃｕｒｅ  Ｓｉｌｉｃｏｎｅ  Ｒｕｂｂｅｒなど、ＵＶ硬化シリコーンゴムを、ＬＯＣＴＩＴＥ（商標）Ｃｕｒｅ  Ｓｉｌｉｃｏｎｅ接着封止剤として使用することができる。用途の例として、光学機器、医療用および外科用器具、外部照明および筐体、電気コネクター／センサー、光ファイバーならびにガスケットが挙げられる。
【００４０】
生分解性樹脂。生分解性のネジおよびステントなど、薬剤の送達または一時的性能用途向けの埋込型装置の場合、生分解性樹脂は特に重要である（米国特許第７，９１９，１６２号、同第６，９３２，９３０号）。乳酸およびグリコール酸（ＰＬＧＡ）の生分解性コポリマーをジメタクリル酸ＰＥＧに溶解させて、使用に適する透明樹脂を得ることができる。ポリカプロラクトンおよびＰＬＧＡオリゴマーをアクリル基またはメタクリル基で官能化させて、効果的に使用可能な樹脂にすることができる。
【００４１】
光硬化性ポリウレタン。特に有用な樹脂は、光硬化性ポリウレタンである。（１）脂肪族ジイソシアネートに基づくポリウレタン、ポリ（ヘキサメチレンイソフタレートグリコール）および場合により１，４−ブタンジオール、（２）多官能性アクリル酸エステル、（３）光開始剤、ならびに（４）抗酸化剤を含む光重合性ポリウレタン組成物を配合することにより、硬質、耐摩耗性、耐汚染性の材料を得ることができる（米国特許第４，３３７，１３０号）。光硬化性熱可塑性ポリウレタンエラストマーは、光反応性ジアセチレンジオールを鎖延長剤として組み込む。
【００４２】
高性能樹脂。一部の実施形態において、高性能樹脂を使用する。そのような高性能樹脂は時々、前述のとおり、また下記にてさらに詳しく論ずるとおり、高性能樹脂の融解および／または粘度低減のために加熱の使用が必要となり得る。そのような樹脂の例として、米国特許第７，５０７，７８４号、同第６，９３９，９４０号に記載されているような、エステル、エステルイミドおよびエステルアミドオリゴマーの液晶ポリマーと呼ばれる場合もある材料用の樹脂が挙げられるが、これらに限定されるわけではない。そのような樹脂は高温での熱硬化性樹脂として採用される場合があることから、本発明において、そのような樹脂は、下記にてさらに詳しく論ずるとおり、照射後に架橋を開始するために適切な光開始剤、例えばベンゾフェノン開始剤、アントラキノン開始剤およびフルオレノン開始剤（これらの誘導体を含む）をさらに含む。
【００４３】
付加的な樹脂の例。歯科用途に特に有用な樹脂の例として、ＥｎｖｉｓｉｏｎＴＥＣ社製のＣｌｅａｒ  ＧｕｉｄｅおよびＥ−Ｄｅｎｓｔｏｎｅ  Ｍａｔｅｒｉａｌが挙げられる。補聴器産業に特に有用な樹脂の例として、ＥｎｖｉｓｉｏｎＴＥＣ社製のｅ−Ｓｈｅｌｌ  ３００  Ｓｅｒｉｅｓの樹脂が挙げられる。特に有用な樹脂の例として、成型／鋳造用途において加硫ゴムと直接併用するためのＥｎｖｉｓｉｏｎＴＥＣ社製のＨＴＭ１４０ＩＶ  Ｈｉｇｈ  Ｔｅｍｐｅｒａｔｕｒｅ  Ｍｏｌｄ  Ｍａｔｅｒｉａｌが挙げられる。頑丈で硬い部品の製造に特に有用な材料の例として、ＥｎｖｉｓｉｏｎＴＥＣ社製のＲＣ３１樹脂が挙げられる。インベストメント鋳造用途に特に有用な樹脂の例として、ＥｎｖｉｓｉｏｎＴＥＣ社製のＥａｓｙ  Ｃａｓｔ  ＥＣ５００が挙げられる。
【００４４】
付加的な樹脂成分。液体樹脂または重合性材料は、内部に固体粒子を懸濁または分散し得る。製作する最終生産物に応じて、任意の適切な固体粒子を使用することができる。この粒子は、金属、有機／ポリマー、無機、またはこれらの組成物もしくは混合物であってもよい。この粒子は、非導電性、半導電性または導電性（金属導体および非金属導体またはポリマー導体を含む）であってもよく、磁性、強磁性、常磁性または非磁性であってもよい。この粒子は、球状、楕円状、円柱形などを含め、任意の適切な形状であってもよい。この粒子は、後述するとおり、活性剤または検出可能な化合物を含むが、同じく後述するとおり、液体樹脂中で溶解および可溶化された状態で提供することもできる。例えば、磁性または常磁性の粒子またはナノ粒子を採用することができる。樹脂材料または重合性材料は、イオン性界面活性剤、非イオン性界面活性剤、ブロックコポリマーなどの分散剤を含有し得る。
【００４５】
液体樹脂は、製作する生産物特有の目的に同じく応じて、顔料、色素、活性化合物または薬用化合物、検出可能な化合物（例えば蛍光性、燐光性、放射性）などを含め、この液体樹脂中で可溶化される付加的成分を有し得る。そのような付加的成分の例として、タンパク質、ペプチド、ｓｉＲＮＡなどの核酸（ＤＮＡ、ＲＮＡ）、糖類、小型有機化合物（薬物および薬物様化合物）など、およびこれらの組み合わせが挙げられるが、これらに限定されるわけではない。
【００４６】
重合阻害剤。本発明で使用する阻害剤または重合阻害剤は、液体または気体の形態であってもよい。一部の実施形態において、気体の阻害剤が好適である。特定の阻害剤は、重合されるモノマーおよび重合反応次第で決まる。フリーラジカル重合モノマーの場合、阻害剤は、好都合には酸素であってもよく、空気、酸素を豊富に含む気体（場合により、ただし一部の実施形態において好ましくは、その可燃性を低減するために付加的な不活性ガスを含有する）、または一部の実施形態では純粋な酸素ガスなど、気体の形態で供給することができる。モノマーが光酸発生開始剤により重合される場合など、代替的実施形態において、阻害剤は、アンモニアなどの塩基、微量アミン（例えばメチルアミン、エチルアミン、ジアルキルアミンおよびトリアルキルアミン（例えばジメチルアミン、ジエチルアミン、トリメチルアミン、トリエチルアミンなど））、または二酸化炭素、およびこれらの混合物または組み合わせであってもよい。
【００４７】
生細胞を担持する重合性液体。一部の実施形態において、重合性液体は生細胞を「粒子」として内部に担持し得る。そのような重合性液体は一般的に水性であり、酸素化され得るとともに、生細胞が不連続相の状態である「乳剤」と捉えることもできる。適切な生細胞は、植物細胞（例えば単子葉植物、双子葉植物）、動物細胞（例えば哺乳類細胞、鳥類細胞、両生類細胞、爬虫類細胞）、微生物細胞（例えば原核生物、真核生物、原生動物等）などであってもよい。生細胞は、任意の種類の組織（例えば血液、軟骨、骨、筋肉、内分泌腺、外分泌腺、上皮、内皮など）から分化された細胞もしくは当該組織に相当する分化細胞であるか、または幹細胞もしくは前駆細胞等の未分化細胞であってもよい。そのような実施形態において、重合性液体はヒドロゲルを形成する液体であってもよく、例として米国特許第７，６５１，６８３号、同第７，６５１，６８２号、同第７，５５６，４９０号、同第６，６０２，９７５号、同第５，８３６，３１３号などに記載のものが挙げられるが、これらに限定されるわけではない。
【００４８】
２．装置。
本発明の装置の非限定的な実施形態が図２に示されている。この装置は、壁１４により定義されるビルドチャンバーを反射鏡１３を介して照らす電磁放射線１２を供給するデジタル光プロセッサー（ＤＬＰ）などの放射源１１と、ビルドチャンバーの底部を形成する剛性のビルドプレート１５とを含み、ビルドチャンバーには液体樹脂１６が充填されている。下記にてさらに詳しく論ずるとおり、チャンバー１５の底部は、半透過性部材を含むビルドプレートで構成される。構築物１７の下方にある物体の頂部は、キャリア１８に取り付けられる。キャリアは、リニアステージ１９によって縦方向に駆動されるが、後述するとおり、代替的構造物を使用してもよい。
【００４９】
液体樹脂のリザーバー、チューブ、ポンプ、液体レベルセンサーおよび／またはバルブを、ビルドチャンバー内の液体樹脂プールを補充するために含めることができる（明瞭化のため不記載）が、一部の実施形態において、単純な重力供給が採用され得る。キャリア用またはリニアステージ用の駆動装置／アクチュエーターを、付随する配線と併せて、既知の技法に従って含めることができる（同じく明瞭化のため不記載）。駆動装置／アクチュエーター、放射源、ならびに一部の実施形態ではポンプおよび液体レベルセンサー、これらをすべて、同じく既知の技法に従って、適切な制御装置と動作可能に関連付けることができる。
【００５０】
本発明を実行するために使用するビルドプレート１５は一般的に、（典型的には剛性または固体、静止、および／もしくは固定の状態である）半透過性（またはガス透過性）部材を単独で含むか、または１つ以上の付加的な支持用基材（例えば、別段に可撓性の半透過性材料を剛性化するためのクランプおよび引張部材）との組み合わせから成る。半透過性部材は、該当する波長にて光学的に透明な（または別段に、ヒトの目で視覚的に透明であると認知されるか否かを問わず、放射源に対して透明である、すなわち光学的に透明なウィンドウは一部の実施形態において視覚的に不透明な場合もある）任意の適切な材料を原料とすることができ、例として多孔質ガラスまたは微多孔質ガラス、および剛性のガス透過性コンタクトレンズの製造に使用される剛性のガス透過性ポリマーが挙げられるが、これらに限定されるわけではない。例えばＮｏｒｍａｎ  Ｇ．  Ｇａｙｌｏｒｄの米国再発行特許第３１，４０６号を参照されたい。米国特許第７，８６２，１７６号、同第７，３４４，７３１号、同第７，０９７，３０２号、同第５，３４９，３９４号、同第５，３１０，５７１号、同第５，１６２，４６９号、同第５，１４１，６６５号、同第５，０７０，１７０号、同第４，９２３，９０６号および同第４，８４５，０８９号も参照されたい。一部の実施形態において、そのような材料はガラス質および／もしくは非晶質のポリマーを特徴とし、ならびに／または実質的に架橋されていることから、本質的に非膨潤性である。好ましくは、半透過性部材は、液体樹脂または重合対象材料接触しても膨潤しない材料を原料として形成される（すなわち「非膨潤性」である）。半透過性部材に適する材料の例として、米国特許第５，３０８，６８５号および同第５，０５１，１１５号に記載のものなど、非晶質フルオロポリマーが挙げられる。例えば、そのようなフルオロポリマーは、重合される有機液体樹脂インクと併用される場合に潜在的に膨潤すると予想されるシリコーンと比べ、特に有用である。一部の液体樹脂インク、例えばより水性のモノマー系および／または低い膨潤傾向を有する一部のポリマー樹脂インク系の場合、シリコーンベースのウィンドウ材料が適切となり得る。有機液体樹脂インクの溶解性または透過性を、ウィンドウ材料の架橋密度の増加または液体樹脂インクの分子量の増加を含め、既知の多数のパラメーターにより、劇的に低減させることができる。一部の実施形態において、本発明の装置から分離される場合には可撓性であるが、装置内に取り付けられる場合には固定され、（例えば引張リングにより）張力を掛けられる結果、装置内で固定化または剛性化される材料の薄膜またはシートから、ビルドプレートを形成することができる。特定の材料の例として、ＤｕＰｏｎｔ社から市販されているＴＥＦＬＯＮ  ＡＦ（登録商標）フルオロポリマーが挙げられる。付加的な材料の例として、米国特許第８，２６８，４４６号、同第８，２６３，１２９号、同第８，１５８，７２８号および同第７，４３５，４９５号に記載されているようなパーフルオロポリエーテルポリマーが挙げられる。
【００５１】
本質的にすべての固体材料、および前述の材料のほとんどが、形状および厚さなどの要因、ならびにそれらが受ける圧力および温度などの環境要因に応じて、「剛性」と見なされ得るにせよ、固有の「可撓性」を多少は有することが理解されることになる。加えて、ビルドプレートに関する「静止状態」または「固定状態」の表記は、下記にて詳述するとおり、たとえビルドプレートを漸進的に調整する（例えば、重合ゾーンの勾配の崩壊に至らない、または崩壊の原因にならない調整）ための機構が提供される場合であっても、あるいは重合性液体の供給を補助するためにビルド面が往復運動に貢献する場合であっても、プロセスの機械的中断が発生しない、あるいは（交互積層の方法または装置の場合のように）プロセスの機械的中断のための機構または構造が提供されないことを意味する。
【００５２】
半透過性部材は典型的に、上面部分、底面部分および端面部分を含む。ビルド面は上面部分上にあり、また供給面は上面部分上、底面部分上および／または端面部分上のうちの１箇所、２箇所または３箇所すべてに存在し得る。図２で例示される実施形態において、供給面は底面部分上にあるが、供給面が端面部分上および／または上面部分上に提供される（ビルド面に近接しているが、ビルド面から独立または離間している）という代替的構成を通常の技術で実施することができる。
【００５３】
半透過性部材は、一部の実施形態において０．０１、０．１または１ミリメートルから、１０または１００ミリメートルまたはそれ以上までの厚さを有する（下記にてさらに詳しく論ずるとおり、半透過性部材は、製造する品目のサイズに応じるものであり、ガラスなどの付加的な支持用プレートに積層されるか又はそれに接触しているか否かを問わない）。
【００５４】
重合阻害剤に対する半透過性部材の透過性は、大気および／または阻害剤の圧力、阻害剤の選択、製作の進行度または速度などの条件次第で決まる。概して、阻害剤が酸素である場合、酸素に対する半透過性部材の透過性は、１０または２０バーラー〜最大１０００または２０００バーラー以上の範囲であってもよい。例えば、１５０ＰＳＩの圧力条件下で純粋な酸素、またはより酸素濃度が高い大気中で使用される１０バーラーの透過性を有する半透過性部材は、大気条件下の周囲大気から酸素が供給される場合、５００バーラーの透過性を有する半透過性部材と実質的に同じ能力を発揮し得る。
【００５５】
したがって、半透過性部材は、可撓性のポリマーフィルム（任意の適切な厚さ、例えば０．００１、０．０１、０．０５、０．１または１ミリメートル〜１、５、１０、または１００ミリメートル以上を有する）を含み得、ビルドプレートはさらに、ポリマーフィルムに接続され、（例えば、物体を移動させ、弾性的にまたは伸縮自在に元に戻す際にフィルムが物体に張り付かないよう、少なくとも十分に）フィルムを固定し、剛性化する役割を果たす引張部材（例えば、「ドラムヘッド」の場合のような周囲のクランプおよび動作可能に関連付けられた歪み部材または伸縮部材、あるいは複合形態を含む複数の周辺クランプ）を含み得る。フィルムは上面および底面を有し、ビルド面が上面上にあり、供給面が好ましくは底面上にある。他の実施形態において、半透過性部材は、（ｉ）前記重合性液体に接触するよう配置された上面および底面を有するポリマーフィルム層（任意の適切な厚さ、例えば０．００１、０．０１、０．１または１ミリメートル〜５、１０または１００ミリメートル以上を有する）、ならびに（ｉｉ）前記フィルム層の底面に接触する、剛性の、ガス透過性の、光学的に透明な支持部材（任意の適切な厚さ、例えば０．０１、０．１または１ミリメートル〜１０、１００または２００ミリメートル以上を有する）を含む。支持部材は、フィルム層の底面に接触している上面を有し、また支持部材は、重合阻害剤の供給面の役割を果たし得る底面を有する。半透過性（すなわち重合阻害剤に対して透過性）である任意の適切な材料を使用することができる。例えば、ポリマーフィルムまたはポリマーフィルム層は、例えばＴＥＦＬＯＮ  ＡＦ１６００（登録商標）フルオロポリマーフィルムまたはＴＥＦＬＯＮ  ＡＦ２４００（登録商標）フルオロポリマーフィルムのような非晶質の熱可塑性フルオロポリマーなどのフルオロポリマーフィルム、あるいはパーフルオロポリエーテル（ＰＦＰＥ）、特に架橋型ＰＦＰＥフィルム、または架橋型シリコーンポリマーフィルムであってもよい。支持部材は、ポリジメチルシロキサン部材などのシリコーンポリマー部材もしくは架橋型シリコーンポリマー部材、剛性のガス透過性ポリマー部材、または多孔質もしくは微多孔質のガラス部材を含む。（例えばＰＦＰＥ材料およびＰＤＭＳ材料を使用して）接着剤を使用しなくても、フィルムを剛性の支持部材に直接、積層または固定することができる、あるいはＰＤＭＳ層の上側表面と反応するシランカップリング剤を第１のポリマーフィルム層への接着に使用することができる。ＵＶ硬化性ＰＦＰＥと剛性ＰＤＭＳ支持層との間の連結層として、ＵＶ硬化性のアクリレート官能性シリコーンを使用することもできる。
【００５６】
装置内に配置される場合、キャリアは、ビルド面の全領域内で、ビルド面上に「ビルド領域」を定義する。前述のＪｏｙｃｅ  ａｎｄ  Ｃｈｅｎの装置のように、本発明では連続する相間での接着を破壊するための側方（例えばＸ方向および／またはＹ方向）の「投擲」が必要でないことから、ビルド面内でのビルド領域の面積を最大化することができる（または逆に、ビルド領域に割り当てられないビルド面の面積を最小化することができる）。したがって、一部の実施形態において、ビルド領域の全表面積は、ビルド面の全表面積の少なくとも５０、６０、７０、８０または９０パーセントを占め得る。
【００５７】
図２に記載のとおり、様々な構成要素が支持アセンブリーまたはフレームアセンブリー２０に装着される。支持アセンブリーまたはフレームアセンブリーの特定の設計は重要でなく、多数の構成を想定することができるが、例示されている実施形態では、前述のビルドチャンバーを形成するために、放射源１１が確実にまたは強固に取り付けられるベース２１、リニアステージが作動可能に関連付けられる垂直部材２２、および壁１４が着脱可能にまたは確実に取り付けられ（または壁が配置され）、ビルドプレートが恒久的または着脱可能に強固に固定される水平テーブル２３で構成される。
【００５８】
前述のとおり、ビルドプレートは、剛性の半透過性部材の単一かつ一体型の部品で構成されるか、または付加的な材料を含み得る。例えば、多孔質または微多孔質のガラスを、剛性の半透過性材料に積層または固定することができる。あるいは、上側部分としての半透過性部材を、重合阻害剤を担持するガスを半透過性部材に供給するよう形成されたパージ経路を有する透明な下側部材に固定することができる（前述および後述のとおり、パージ経路を通ってガスがビルド面に至る結果、未重合の液体材料の放出層の形成を促進する）。そのようなパージ経路は、ベースプレートを通る形で完全にまたは部分的に延びる経路であってもよい。例えば、パージ経路は、ベースプレート中へと部分的に延びてもよいが、その場合、歪みがもたらされないよう、ビルド面の直下領域で終わる。具体的な幾何形状は、半透過性部材へ至る阻害剤の供給面の位置が、ビルド面と同じ側にあるかまたは反対側にあるか、ビルド面の端部上にあるか、あるいはこれらのうち複数が組み合わされた位置にあるか次第で決まる。
【００５９】
電子ビーム放射源および電離放射線源を含め、採用される特定の樹脂に応じて、任意の適切な放射源（または放射源の組み合わせ）を使用することができる。好適な一実施形態において、放射源は１つ以上の光源などの化学線源、特に１つ以上の紫外光源である。白熱灯、蛍光灯、燐光灯または発光灯、レーザー、発光ダイオードなど、またこれらの配列を含め、任意の適切な光源を使用することができる。前述のとおり、好ましくは、光源は制御装置に動作可能に関連付けられたパターン形成要素を含む。一部の実施形態において、光源またはパターン形成要素は、デジタルライトプロセッシング（ＤＬＰ）を備えたデジタル（または変形可能な）マイクロミラーデバイス（ＤＭＤ）、空間変調器（ＳＬＭ）もしくは微小電気機械システム（ＭＥＭＳ）ミラー配列、マスク（別名レチクル）、シルエット、またはこれらの組み合わせを含む。米国特許第７，９０２，５２６号を参照されたい。好ましくは、光源は、例えばマスクレスフォトリソグラフィにより、マスクを使用せずに重合性液体の曝露または照射を実行するよう構成された、液晶光バルブ配列またはマイクロミラー配列またはＤＭＤ（例えば動作可能に関連付けられたデジタルライトプロセッサーを有し、典型的には順繰りに適切な制御装置の制御下に置かれるもの）など、空間光変調配列を含む。例えば米国特許第６，３１２，１３４号、同第６，２４８，５０９号、同第６，２３８，８５２号および同第５，６９１，５４１号を参照されたい。
【００６０】
一部の実施形態において、下記にてさらに詳しく論ずるとおり、Ｘ方向および／またはＹ方向での移動がＺ方向での移動と同時に発生し、結果的に重合性液体の重合過程でＸ方向および／またはＹ方向での移動が発生し得る（これは上記のＹ．Ｃｈｅｎ  ｅｔ  ａｌ．またはＭ．Ｊｏｙｃｅに記載の、重合性液体の補充を目的とする先行および後続の重合工程間での移動と対照的である）。本発明では、そのような移動を、ビルド面の特定ゾーンにおける「焼き付き」または汚損の低減などを目的に行うことができる。
【００６１】
本発明の一部の実施形態における利点は、前述のＪｏｙｃｅまたはＣｈｅｎの装置のような広範囲にわたる側方の「投擲」の要件がないために半透過性部材上のビルド面（すなわちビルドプレートまたはウィンドウ）のサイズを低減することができるという点にあることから、本発明の方法、システムおよび装置では、（そのような側方移動が存在する場合に）キャリアおよび物体の側方移動（Ｘ方向および／またはＹ方向での移動またはこれらの組み合わせを含む）は、好ましくはビルド領域の（側方移動方向における）幅の８０、７０、６０、５０、４０、３０、２０パーセント、さらには１０パーセント以下または未満である。
【００６２】
一部の実施形態において、キャリアは、静止状態のビルドプレートから離れる形で上方へ移動するよう、エレベーターに装着される一方、他の実施形態では逆の配置も使用され得る。つまり、キャリアを固定してビルドプレートを降下させることにより、キャリアをビルドプレートから遠ざける形で移動させることができる。同じ結果を達成するために、他にも多数の様々な機械的構成が、当業者には明らかとなる。
【００６３】
キャリアを製作する材料の選択、および物品を製造するためのポリマーまたは樹脂の選択に応じて、キャリアへの物品の接着が時々、物品の仕上げまたは「ビルド」の完了に至る過程でキャリア上に物品を保持する上で十分でない場合がある。例えば、アルミニウム製キャリアはポリ（塩化ビニル）（または「ＰＶＣ」）と比べ、接着力が低い場合がある。したがって、１つの解決策は、製造する物品を重合する表面上にＰＶＣを含むキャリアを採用することである。仕上がった部分をキャリアから好都合に分離できないほどこれが接着を促進し過ぎてしまう場合、様々な技法を任意で用いて、より接着性の低いキャリアに物品をさらに固定してもよく、例として製作過程で物品をキャリアにさらに固定するための、「Ｇｒｅｅｎｅｒ  Ｍａｓｋｉｎｇ  Ｔａｐｅ  ｆｏｒ  Ｂａｓｉｃ  Ｐａｉｎｔｉｎｇ  ＃２０２５  Ｈｉｇｈ  ａｄｈｅｓｉｏｎ」などの粘着テープの適用が挙げられるが、これに限定されるわけではない。
【００６４】
３．制御装置およびプロセス制御。
本発明の方法および装置は、例えば本方法の速度および／または信頼性を高めるために、フィードバック制御およびフィードフォワード制御を含むプロセス制御を実施するためのプロセス工程および装置の特徴を含み得る。
【００６５】
本発明の実行で使用する制御装置を、ハードウェア回路、ソフトウェアまたはこれらの組み合わせとして実装することができる。一実施形態において、制御装置は、適切なインターフェースハードウェアおよび／またはソフトウェアを通じてモニター、駆動装置、ポンプおよび他の構成要素と動作可能に関連付けられたソフトウェアを実行する、汎用コンピューターである。本明細書に記載の三次元の印刷または製作の方法および装置の制御に適するソフトウェアの例として、ＲｅｐｌｉｃａｔｏｒＧオープンソース３ｄ印刷プログラム、３Ｄ  ｓｙｓｔｅｍ社製の３ＤＰｒｉｎｔ（商標）コントローラーソフトウェア、Ｓｌｉｃ３ｒ、Ｓｋｅｉｎｆｏｒｇｅ、ＫＩＳＳｌｉｃｅｒ、Ｒｅｐｅｔｉｅｒ−Ｈｏｓｔ、ＰｒｉｎｔＲｕｎ、Ｃｕｒａなど、およびこれらの組み合わせが挙げられるが、これらに限定されるわけではない。
【００６６】
プロセス中に（例えば、前記充填工程、照射工程および移動工程のうちの１つ、一部または全部の間に）連続的にまたは断続的に、直接または間接的にモニタリングを行うためのプロセスパラメーターの例として、照射強度、キャリアの温度、ビルドゾーン内の重合性液体、増大中の生産物の温度、ビルドプレートの温度、圧力、移動速度、力（例えばキャリアおよび製作する生産物を介してビルドプレートに掛かる力）、歪み（例えば、製作する生産物の増大過程でキャリアに掛かる歪み）、放出層の厚さなどが挙げられるが、これらに限定されるわけではない。
【００６７】
フィードバック制御システムおよび／またはフィードフォワード制御システムで使用され得る既知のパラメーターの例として、（例えば、製作する物品の既知の形状または容積から）予想される重合性流体の消費量、重合性液体から形成されるポリマーの分解温度等などが挙げられるが、これらに限定されるわけではない。
【００６８】
（例えば前述のプロセス工程の一部または全部において）モニタリングされるパラメーターおよび／または既知のパラメーターへの対応として連続的にまたは段階的に、直接または間接的に制御を行うためのプロセス条件の例として、重合性液体の供給速度、温度、圧力、キャリアの移動率または移動速度、照射強度、照射持続時間（例えば「スライス」毎の持続時間）などが挙げられるが、これらに限定されるわけではない。
【００６９】
例えば、温度が重合生産物の分解温度を超えているかどうかを判定するために、適切な熱電対、非接触式温度センサー（例えば赤外線温度センサー）または他の適切な温度センサーを使用して、ビルドゾーン内の重合性液体の温度またはビルドプレートの温度を直接または間接的にモニタリングすることができる。その場合、ビルドゾーン内および／またはビルドプレートの温度を下げるため、制御装置を介してプロセスパラメーターを調整することができる。そのような調整に適するプロセスパラメーターの例として、冷却装置による温度低下、キャリアの移動速度の低下、照射強度の低下、放射曝露持続時間の短縮などが挙げられる。
【００７０】
加えて、放射源（例えば水銀灯などの紫外光源）の強度を、光検出器を使用してモニタリングすることにより、（例えば使用中の放射源の定常的劣化を通じた）放射源からの強度の低下を検出することができる。検出された場合、制御装置を介してプロセスパラメーターを調整することにより、強度喪失に適応することができる。そのような調整に適するプロセスパラメーターの例として、加熱装置による昇温、キャリアの移動速度の低下、光源への電力増加などが挙げられる。
【００７１】
別の例として、製作時間を延ばすための温度および／または圧力の制御を、加熱装置および冷却装置（個別に、または相互に組み合わせて１つの制御装置に対して別々に応答するように）、ならびに／または圧力供給（例えばポンプ、圧力容器、弁およびこれらの組み合わせ）、ならびに／または制御可能な弁などの圧力解放機構（個別に、または相互に組み合わせて１つの制御装置に対して別々に応答するように）を使用して実現することができる。
【００７２】
一部の実施形態において、制御装置は、最終生産物の一部または全部の製作過程全体にわたり、本明細書に記載の（例えば図１を参照されたい）重合ゾーンの勾配を維持するように構成される。具体的な構成（例えば時間、移動率または移動速度、照射強度、温度など）は、特定の重合性液体および創出される生産物の性質などの要因に依存することになる。過去に判定された、または一連の試験稼働もしくは「試行錯誤」を通じて判定された一連のプロセスパラメーターまたは指示の入力により、重合ゾーンの勾配を維持するための構成を経験的に実行することができる。構成は既定の指示を通じて提供され得る。構成は適切なモニタリングおよびフィードバック（上記にて論じたとおり）、これらの組み合わせにより、または他の何らかの適切な形で達成され得る。
【００７３】
一部の実施形態において、制御装置は、ビルドプレート内のチャネルに至るチャンバーおよび／またはガス導管への流体流動の増減のため、本明細書に記載の導管に供給されるガスの圧力および／または組成を制御するよう構成設定される。
【００７４】
一部の実施形態において、前述の装置との間に適切なインターフェースハードウェアを有する汎用コンピューター内で実行されるソフトウェアプログラムにより、前述の方法および装置を制御することができる。多数の選択肢が商業的に利用可能である。複数の構成要素を１つに組み合わせた非限定的な例が図３から５に記載されており、これらの図において「マイクロコントローラー」はＰａｒａｌｌａｘ社製Ｐｒｏｐｅｌｌｅｒ、ステッパーモーター駆動装置はＳｐａｒｋｆｕｎ社製ＥａｓｙＤｒｉｖｅｒ、ＬＥＤ駆動装置はＬｕｘｅｏｎ社製Ｓｉｎｇｌｅ  ＬＥＤ  Ｄｒｉｖｅｒ、ＵＳＢ／シリアル変換装置はＰａｒａｌｌａｘ社製ＵＳＢ  ｔｏ  Ｓｅｒｉａｌ変換装置、そしてＤＬＰシステムはＴｅｘａｓ  Ｉｎｓｔｒｕｍｅｎｔｓ社製ＬｉｇｈｔＣｒａｆｔｅｒシステムである。
【００７５】
４．一般的方法。
前述のとおり、本発明は三次元物体の形成方法を提供するものであり、本方法は、（ａ）キャリアおよびビルドプレートを提供する工程（前記ビルドプレートは半透過性部材を含み、前記半透過性部材はビルド面および前記ビルド面から離れた供給面を含み、前記ビルド面と前記キャリアが中間のビルド領域を画定し、前記供給面は重合阻害剤と流体接触する）、その後における（同時および／または順次の）（ｂ）前記ビルド領域に重合性液体を充填する工程（前記重合性液体は前記ビルドセグメントと接触する）、（ｃ）前記ビルドプレートを介して前記ビルド領域を照射して前記ビルド領域内に固体の重合領域を生み出す工程（前記固体の重合領域と前記ビルド面との間に前記重合性液体から成る液体フィルム放出層が形成され、液体フィルムの重合は前記重合阻害剤によって阻害される）、ならびに（ｄ）前記キャリアが前記重合領域に接着された状態で前記キャリアを前記静止状態のビルドプレート上の前記ビルド面から離れる形で移動させて、前記重合領域と前記上部ゾーンとの間に後続のビルド領域を創出する工程を含む。概して、本方法は（ｅ）工程（ｂ）から（ｄ）までの継続および／または反復により、互いに接着した状態の重合領域の堆積の継続または反復により前記三次元物体が形成されるまで、後続の重合領域が従前の重合領域と接着した状態を生み出す工程を含む。
【００７６】
放出層の機械的放出が必要ないことから、または酸素を補充するためのビルド面の機械的移動が必要ないことから、本方法を連続的な形で実行することができるが、前述の個別の工程を逐次的に、同時に、またはこれらを組み合わせる形で実行できることも、理解されることになる。実際、製作中の領域の密度および／または複雑さなどの要因に応じて、工程の速度を経時的に変化させることができる。
【００７７】
また、ウィンドウまたは放出層からの機械的放出においては一般的に、ウィンドウの再コーティングを可能にする次の照射工程に対して望ましい距離よりもさらに遠くまでキャリアをビルドプレートから移動させ、次いでキャリアを再びビルドプレートに近付けるよう戻す（例えば「二歩前進一歩後退」動作）必要があることから、本発明は一部の実施形態において、この「バックアップ」工程の排除を可能にするとともに、再コーティングのためにウィンドウの移動に介入することなく、または形成済みの弾性放出層の「スナッピング」を行うことなく、キャリアを一定方向に、または単一方向に移動させることを可能にする。しかし、本発明の他の実施形態では、放出の実現ではなく、より迅速に重合性液体をビルド領域内へ充填または圧送することを目的に、往復運動が用いられる。
【００７８】
一部の実施形態において、移動工程は、工程毎または増分毎に均等な増分（例えば０．１または１ミクロン〜最大１０または１００ミクロン以上の増分）で逐次的に実行される。一部の実施形態において、移動工程は、工程毎または増分毎に可変性の増分（例えば毎回の増分が０．１または１ミクロン〜最大１０または１００ミクロン以上の範囲）で逐次的に実行される。増分の大きさは、移動率と併せて、部分的に、温度、圧力、製造する物品の構造（例えばサイズ、密度、複雑さ、構成など）などの要因に依存することになる。
【００７９】
本発明の他の実施形態において、移動工程は均等または可変性の比率で連続的に実行される。
【００８０】
一部の実施形態において、移動率（実行が逐次的か連続的かのいずれを問わない）は、同じく温度、圧力、製造する物品の構造、放射強度などの要因に応じて１秒当たり約０．１、１、または１０ミクロン〜最大約１００、１，０００、または１０，０００ミクロンの範囲である。
【００８１】
下記にてさらに記述するとおり、一部の実施形態において、充填工程は、加圧条件下で前記重合性液体を前記ビルド領域内へ押し込むことによって実行される。そのような場合、１つまたは複数の移動工程を、１秒当たり少なくとも０．１、１、１０、５０、１００、５００または１０００ミクロン以上の移動率または累積移動率または平均移動率で実行することができる。概して、圧力は、前記圧力が掛からない状態で前記移動工程を繰り返す最大移動率と比べ、少なくとも２、４、６、８または１０倍の前記移動工程率にまで高める十分な圧力としてよい。前述のような装置を圧力容器内に収納することにより圧力を印加し、（例えば空気、酸素に豊富に含む空気、ガスの混和物、純粋な酸素などの）加圧雰囲気中でプロセスを実行する場合、１０、２０、３０または４０ポンド毎平方インチ（ＰＳＩ）〜最大２００、３００、４００または５００ＰＳＩ以上の圧力を使用することができる。不規則な大型の物体を製作する場合、より高い圧力は、大型高圧容器のコストを背景に、より遅い製作時間と比べ好ましくない場合がある。そのような実施形態では、供給面および重合性液体の両方が、同じ圧縮ガス（例えば、酸素を２０〜９５体積パーセント含み、酸素が重合阻害剤の役割を果たすもの）に流体接触していてもよい。
【００８２】
他方、より小さい品目を製作する場合、あるいはロッドまたは繊維は圧力容器の孔または開口部を通って製造される関係上、圧力容器から除去または排出できるロッドまたは繊維を製作する場合、圧力容器のサイズを、製作する生産物のサイズの割に小さく保つことができ、また（所望される場合は）より高い圧力を、より容易に利用することができる。
【００８３】
前述のとおり、照射工程は一部の実施形態において、パターン化された照射を使用して実行される。パターン化された照射は、製作する特定の品目に応じて、固定されたパターンであるか、または前述のとおりパターン発生装置（例えばＤＬＰ）によって創出される可変パターンであってもよい。
【００８４】
パターン化された照射が、経時的に一定に保持されるパターンではなくむしろ可変パターンである場合、毎回の照射工程は任意の適切な時間であるか、または例えば照射強度、重合性材料中における色素の有無、増大率などの要因に応じた持続時間であってもよい。したがって、一部の実施形態において、毎回の照射工程の持続時間を０．００１、０．０１、０．１、１または１０マイクロ秒〜最長１、１０、または１００分以上の範囲とすることができる。各照射工程間の間隔は、一部の実施形態において、好ましくは可能な限り短く、例えば０．００１、０．０１、０．１、または１マイクロ秒〜最長０．１、１、または１０秒である。
【００８５】
デッドゾーンと重合ゾーンの勾配との間には（これら２つが接触する場所に）厳密な境界がないが、重合ゾーンの勾配の厚さは、一部の実施形態において、少なくともデッドゾーンの厚さと同等である。したがって、一部の実施形態において、デッドゾーンの厚さは０．０１、０．１、１、２もしくは１０ミクロン〜最大１００、２００もしくは４００ミクロン以上であり、および／または重合ゾーンの前記勾配と前記デッドゾーンを併せた厚さは１もしくは２ミクロン〜最大４００、６００、もしくは１０００ミクロン以上である。したがって、重合ゾーンの勾配は、その時点で特有のプロセス条件次第で厚くなる場合もあれば薄くなる場合もある。重合ゾーンの勾配が薄い場合、それは増大中の三次元物体の底部の活性表面として説明することもでき、この表面とモノマーが反応して、付帯的に増大するポリマー鎖の形成を継続し得る。一部の実施形態において、重合ゾーンの勾配または活性表面は、（重合工程が継続する一方で）少なくとも５、１０、１５、２０または３０秒〜最長５、１０、１５または２０分以上、あるいは三次元生産物の完成まで維持される。
【００８６】
本方法はさらに、前記三次元物体に（例えば既定の望ましい意図的な開裂位置に、あるいは前記物体において開裂の防止または低減が重要でない位置に）開裂線を十分に形成できる時間にわたり重合ゾーンの前記勾配／活性表面を遮断し、その後、重合ゾーンの前記勾配を（例えば移動工程の一時停止および再開、照射強度の増減、ならびにこれらの組み合わせによって）再開する工程を含み得る。
【００８７】
一部の実施形態において、ビルド面は平坦であるが、他の実施形態において、ビルド面は不規則で、例えば凸状または凹状に湾曲しているか、あるいはビルド面内に形成された壁または溝を有する。いずれの場合もビルド面は平滑であるか、または凹凸があってもよい。
【００８８】
繊維またはロッドの形成において湾曲および／または不規則なビルドプレートまたはビルド面を使用して、様々な材料を、製作する単一の物体に供給することができる（つまり、それぞれが別々の液体供給部などと関連付けられている、ビルド面内に形成された経路または溝を介して同一のビルド面に様々な重合性液体を供給することができる）。
【００８９】
重合性液体用のキャリア供給経路。重合性液体を液体導管およびリザーバーシステムからビルドプレートへ直接供給することができる一方、一部の実施形態において、キャリアは内部に１つ以上の供給経路を含む。キャリア供給経路は、重合性液体供給部、例えばリザーバーおよび付随するポンプと流体連通する状態である。異なるキャリア供給経路を同じ供給部と流体連通させ、互いに同時に動作させることができるか、あるいは（例えば、各キャリア供給経路用のポンプおよび／または弁の提供を通じて）異なるキャリア供給経路を互いに別々に制御することができる。別々に制御可能な供給経路は、同じ重合性液体を含有するリザーバーと流体連通させることができるか、または異なる重合性流体を含有するリザーバーと流体連通させることができる。弁アセンブリーの使用を通じて、一部の実施形態において、所望される場合は同じ供給経路を介した異なる重合性液体を交互に供給することができる。
【００９０】
５．重合性液体の往復供給。
本発明の一実施形態では、重合性液体によるビルド領域の再充填を向上または加速するために、ビルド面を基準としてキャリアを縦方向に往復運動（または振動）させる（つまり、これら２つは互いを基準に縦方向に往復運動する）。そのような往復運動または振動（これら２つの用語は本明細書において互換的に使用される）は、ビルド面への重合性液体の供給を向上するよう構成設定される限り、互いに均一および不均一、および／または周期的もしくは非周期的な構成設定を含め、如何なる適切な構成設定であってもよい。
【００９１】
一部の実施形態において、アップストロークおよびダウンストロークを含む縦方向往復運動工程は、アップストロークの移動距離がダウンストロークの移動距離より長い状態で実行されることにより、移動工程の一部または全部を同時に実行することができる（つまり、キャリアをＺ次元においてビルドプレートから切り離す形で駆動する）。
【００９２】
一部の実施形態において、アップストロークの速度は、アップストロークの合計時間のうち少なくとも２０、３０、４０、または５０パーセントの期間にわたり、アップストロークの完了まで、またはダウンストロークの開始に相当する方向変化が生じるまで、徐々に加速する（つまり、アップストロークの漸進的開始および／または漸進的加速が提供される）。言い換えれば、アップストロークは静かに、または徐々に開始する。
【００９３】
一部の実施形態において、ダウンストロークの速度は、ダウンストロークの合計時間のうち少なくとも２０、３０、４０、または５０パーセントの期間にわたり、徐々に減速する（つまり、アップストロークの漸進的終了および／または漸進的減速が提供される）。言い換えれば、ダウンストロークは静かに、または徐々に、完了または終了する。
【００９４】
一部の実施形態ではアップストロークの突発的な終了または突発的な減速、およびダウンストロークの突発的な開始または加速（例えばアップストロークからダウンストロークへ至る移動のベクトルまたは方向の急速な変化）が生じる一方、ここでは漸進的な遷移を（例えばアップストロークとダウンストロークとの間での移動に「停滞期」または一時停止を導入することにより）導入し得ることが理解されることになる。また、毎回の往復運動工程は単一のアップストロークおよびダウンストロークで構成され得る一方、往復運動工程は、頻度および／または振幅が同じ場合もあれば異なる場合もある、連動する２、３、４または５セット以上の複数の往復運動を含んでもよい、という点も理解されることになる。
【００９５】
一部の実施形態において、縦方向往復運動工程は、（例えばアップストロークおよびダウンストロークの１サイクル当たり）０．０１または０．１秒〜最長１または１０秒間の合計時間にわたり実行される。
【００９６】
一部の実施形態において、アップストロークの移動距離は０．０２または０．２ミリメートル（あるいは２０または２００ミクロン）〜１または１０ミリメートル（あるいは１０００〜１０，０００ミクロン）である。ダウンストロークの移動距離はアップストロークの移動距離と同じであるか、またはそれ未満であってもよく、ダウンストロークの移動距離が少なければ、三次元物体が徐々に形成される過程でキャリアをビルド面から切り離す形で移動させることの達成に役立つ。往復運動工程が複数の連動する往復運動を含む場合、同一セット内のすべてのアップストロークの合計移動距離は、好ましくは、三次元物体が徐々に形成されるにつれてキャリアをビルド面から切り離す形で移動させることを達成できるよう、当該セット内のすべてのダウンストロークの合計移動距離より長い。
【００９７】
好ましくは、縦方向往復運動工程、特に本工程におけるアップストロークは、ビルド領域内での気泡またはガスポケットの形成を引き起こすわけではなく、むしろビルド領域は往復運動工程全体にわたり重合性液体が充填された状態を維持し、重合ゾーンまたは重合領域の勾配は「デッドゾーン」と接触している状態を維持し、そして製作される物体は往復運動工程全体にわたり増大する。理解されることになるとおり、往復運動の目的は、往復運動工程が行われない状態でビルド領域を再充填可能な速度と比べ、ビルド領域の再充填を加速または向上することであり、特に、比較的広いビルド領域に重合性液体を再充填しなければならない場合がそうである。
【００９８】
一部の実施形態において、移動工程は断続的に、毎分１、２、５または１０回の個別移動から、毎分最大３００、６００または１０００回の個別移動の比率で実行され、毎回の移動に一時停止が続き、一時停止中に照射工程が実行される。１回以上の往復運動工程（例えばアップストロークにダウンストロークが加わる工程）を毎回の移動工程内で実行できることが理解されることになる。言い換えれば、往復運動工程を移動工程内に組み入れることができる。
【００９９】
一部の実施形態において、個別の移動は、毎回の移動につき１０または５０ミクロン〜最大１００または２００ミクロンの平均移動距離（場合により、毎回の縦方向往復運動工程の都度、総移動距離、例えばアップストローク距離からダウンストローク距離を引いた合計を含む）にわたり実行される。
【０１００】
本発明を実行するための、往復運動工程が本明細書に記載されている装置は実質的に前述のとおり、駆動装置がキャリアと関連付けられ、および／または付加的な駆動装置が透明部材と動作可能に関連付けられ、制御装置がそれらの片方または両方と動作可能に関連付けられ、キャリアと透明部材を前述のとおり互いを基準に往復運動させるよう構成される形で実装される。
【０１０１】
代替的実施形態において、縦方向往復運動は、キャリアが縦方向または「Ｚ」次元においてビルドプレートから離れるように（例えば連続的または段階的に）移動する間、縦方向または「Ｚ」次元における上方および下方への移動範囲を制限できるようにビルド面（および対応するビルドプレート）を構成することによって実行され得る。一部の実施形態において、そのような限定的な移動範囲を、例えば増大中の物体へビルドプレートを粘性の重合性液体を介して部分的に接着することによる達成される上方運動と、それに続く、ビルドプレートの重量、弾力性など（場合によりばね、緩衝装置、衝撃吸収装置または同様のものを、ビルドプレートおよびビルド面の上方運動または下方運動いずれかに影響を及ぼすよう構成したものを含む）により達成される下方運動の作用により、受動的に付与することができる。別の一実施形態において、そのようなビルド面の運動を、別の駆動システムをビルドプレートと動作可能に関連付け、この駆動システムを制御装置にも動作可能に関連付けて、縦方向往復運動を別個に達成するようにすることにより、能動的に達成することができる。さらに別の一実施形態において、縦方向往復運動は、ビルドプレートおよび／またはビルド面を上方および下方へ屈曲するように構成し、併せて上方運動は増大中の物体へビルド面を粘性の重合性液体を介して部分的に接着することによって達成され、続いて下方運動はビルド面が以前の位置に戻るよう付勢または作用するビルド面固有の剛性によって達成されるよう構成することにより、実行され得る。
【０１０２】
照明工程または照射工程は、断続的である場合、例えば往復運動が能動的に達成されるか受動的に達成されるかの違いなど様々な要因に応じて、縦方向往復運動と同調する形で実行される場合もあれば、縦方向往復運動と同調しない形で実行される場合もある、という点が理解されることになる。
【０１０３】
また、縦方向往復運動は、キャリアとビルド面の全領域との間で同時に実行できる（例えばビルド面が固定されている場合）場合もあれば、キャリアとビルド面の様々な領域との間で異なる時点で実行できる（例えばビルド面が張力の掛かったポリマーフィルムなど可撓性材料でできている場合）場合もある、という点も理解されることになる。
【０１０４】
６  流体流動を増やすために圧力および／またはチャネルを低減するビルドプレート
図６で図示されているとおり、三次元プリンター用のビルドプレート７００が示されている。ビルドプレート７００は光学的に透明な第１のチャネル層７０２と、第１のチャネル層上の光学的に透明でガス透過性の第２のチャネル層７０４と、上側表面および下側表面を有する可撓性、光学的に透明、ガス透過性のシート７０６とを含む。シートの上側表面は、三次元物体を形成するためのビルド面７１０を形成する。接着層７１２と７１４はそれぞれ、チャネル層７０２と７０４との間、およびチャネル層７０４とシート７０６との間に位置する。チャネル層７０２は、圧力制御装置７５０に流体接続されるチャネル７０２Ａを含み、チャネル層７０４は、片側でガス源７６０に、もう片側で真空または出口７７０に流体接続されるチャネル７０４Ａを含む。図示されているとおり、チャネル層７０４は平坦部分７０４Ｂを含み、底面は接着層７１４と上面によってチャネル層７０２に接着する。チャネル層７０４は、平坦部分７０４Ｂの上面でチャネルを画定する部分７０４Ｃをも含む。チャネル層７０２、７０４における「チャネル」は、流体の流入を可能にする非対称の空隙または不規則な表面または他の構成設定を含むと理解すべきである。
【０１０５】
シート７０６は、本明細書に記載の非晶質フルオロポリマーを含む任意の適切な半透過性または透過性の材料（つまり、重合阻害剤に対して透過性）から形成されてもよい。例えば、ポリマーフィルムまたはポリマーフィルム層は、例えばＴＥＦＬＯＮ  ＡＦ１６００（商標）またはＴＥＦＬＯＮ  ＡＦ２４００（商標）フルオロポリマーフィルムのような非晶質の熱可塑性フルオロポリマーなどのフルオロポリマーフィルム、あるいはパーフルオロポリエーテル（ＰＦＰＥ）、特に架橋型ＰＦＰＥフィルム、または架橋型シリコーンポリマーフィルムであってもよい。チャネル層７０４は、透過性ポリマー（例えばポリ（ジメチルシロキサン）（ＰＤＭＳ））など、ガス透過性または半透過性の材料を含み得る、またはそれによって提供され得る。シート７０６の厚さは約１５０μｍ未満であってもよい。平坦部分７０４Ｂおよびチャネルを画定する部分７０４Ｃを、酸素プラズマ処理、ＵＶオゾン処理および／または湿式化学処理など、酸化処理を含む化学結合によって一体的に接着してもよい。接着層７１４は、ポリ（ジメチルシロキサン）（ＰＤＭＳ）フィルムなどガス透過性接着剤であってもよい。この構成設定では、チャネル７０４Ａを通って真空／出口７７０に至る流動をガス源７６０が増加／減少させ得る。チャネル７０４Ａ内のガス流は、ビルド面７１０上に存在するガス重合阻害剤を増加させ得るガス透過性の透過性チャネル層７０４、接着層７１２およびシート７０６を通るガスの流動を増加または減少させ得る。例えば、ガス源７６０は酸素ガス源またはその他、ビルド面７１０での重合を阻害するガスであってもよい。チャネル７０２Ａと７０４Ａは互いに平行な状態で図示されているが、チャネル７０２Ａと７０４Ａは一般的に、ビルドプレート７００の光学的品質を改善するために互いに直交する状態であってもよい。
【０１０６】
一部の実施形態において、酸素など重合阻害剤による雰囲気の富化を使用してもよい。例えば、圧力制御装置７５０は、例えば、十分な酸素または他の重合阻害剤がビルド領域内に存在する状態を引き続き可能にしつつ、ビルドプレート表面での総ガス圧が下がっても高い酸素分圧を維持するよう、またはビルドウィンドウの透過性低下を可能にするよう、酸素富化の状態にあるチャンバーにガスを供給し得る。
【０１０７】
ビルドプレート７００は、湾曲または屈曲し得るほど十分に薄く、かつ／または可撓性であってもよい。一部の実施形態において、ビルドプレート７００の厚さは１０、２０、３０、５０、１００、２００、３００、４００、５００、６００、７００、８００、９００ミクロン〜１、２、３、４、５、６、７、８、９または１０ミリメートルの範囲である。一部の実施形態において、ビルドプレート７００は約７０〜８０ＧＰａのヤング率および／または約５００〜７５０ｋｇｆ／ｍｍ２のビッカース硬度を有する。
【０１０８】
例えば、圧力制御装置７５０は、ビルドプレート７００を上方（圧力増加）または下方（圧力減少）に屈曲させることができるよう、チャネル層７０２のチャネル７０２Ａ内の圧力を増加または減少させ得る。下記の図７に関して論じているとおり、チャネル７０２Ａを含むチャンバーまたは導管によって圧力制御装置７５０をチャネル７０２Ａに接続してもよい。一部の実施形態において、圧力制御装置７５０と複数のチャネル７０２Ａのいずれか１つとの間の流体接続がチャネル７０２Ａの全てにおける圧力を十分に制御できるよう、複数のチャネル７０２Ａを互いに、例えば１つまたは複数の接続チャネルによって流体接続してもよい。相応に、チャネル７０２Ａ内の圧力は圧力制御装置７５０によって制御され得る。前述のとおり、ビルドプレート７００（あるいはその一部または層、例えば最上層または最上部分）は可撓性であってもよい。ビルド中、キャリア／物体がビルド面７１０から遠ざかるにつれ、ビルドプレート７００は上向きに屈曲し、例えばドームの形状になってもよい。理解すべき点として、他の屈曲形状も可能であり、例として開示全体がここに引用することにより本明細書の一部をなすものとする国際公開第２０１６／１４９１０４号に記載のような非対称形状、あるいはビルドプレートの端から端にかけて伝播する「波形」が挙げられる。ビルドプレート７００が上向きに屈曲し続けるにつれ、圧力制御装置７５０はチャネル７０２Ａ内の圧力を低下させてビルドプレート７００に対し、ビルドプレート７００が概して平坦な位置に引き戻されるまで下向きの力を加え得る。ビルドプレート７００が平坦な位置に戻ると、ビルドプレート７００の動きは、物体／キャリアの下方のビルド領域内への付加的な重合性液体（例えば樹脂）の引き込みを補助し得る。相応に、ビルドプレート７００の振動は十分に、重合性液体によるビルド領域の再充填を向上または加速させ得る。加えて、圧力制御装置７５０は、ビルドプレート７００がドーム形状または屈曲位置から平坦位置へと移行する際の振動および／または力の速度を増加させ得、これによりビルド面７１０上のビルド領域への重合性液体の流入が増加し得る。
【０１０９】
一部の実施形態において、圧力制御装置７５０は、チャネル７０２Ａ内の圧力を大気圧より高い圧力および低い圧力に加減する能力を有し得るが、圧力制御装置７５０は、チャネル７０２Ａ内の圧力を低減する真空ポンプによって提供されてもよく、このポンプはビルドプレート７００の底に対して減圧（例えば大気圧未満、またはシートの反対側に掛かる圧力より低い圧力）を加える
ビルドプレート７００が屈曲位置から上向きに平坦位置へと戻る際の振動および／または力の速度を増加させるために、、チャネル７０２Ａ内の圧力を低減する真空ポンプによって提供されてもよい。
さらに、圧力制御装置７５０はチャネル７０２Ａに送達されるガスの成分を、例えば望ましい量の酸素または窒素を供給するといった形で制御し得る。一部の実施形態において、空気と比較して酸素量が増やされ、窒素量が減らされる。ガスの組成は圧力制御装置７５０によって圧力と一緒に制御され得る。
【０１１０】
図７に図示されているとおり、ビルドプレート７００はハウジング８００によって、三次元プリンター向けのビルド面７１０を提供する位置に固定され得る。図示されているとおり、チャネル層７０２はハウジング８００内でクランプによって張力が掛かった状態に保持されるよう、ビルドプレート７００の他の層より幅が広い。ビルドプレート７００がハウジング８００内にあるとき、ハウジング８００は圧力制御装置７５０と流体接続される下側チャンバー８０２と、ガス源７６０および真空／出口７７０に流体接続される上側チャンバー８０４とを形成する。上側と下側のチャンバー８０２および８０４は、チャネル層７０２によって分離される。コーキングまたは他の封止材料など封止部材８０６を、ビルドプレート７００の上面におけるハウジング８００と交差する端部に提供して、重合性液体（例えば樹脂）がチャンバー８０４に進入する事態を低減または防止してもよい。ビルドプレート７００に対する付加的な平面支持を提供するよう、ベース８１０を下側チャンバー８０２に含めてもよい。ベース８１０はサファイア、ガラス、ポリマーおよび／または石英から形成されてもよく、チャネル層７０２の底面に配置されてもよい。
【０１１１】
本発明の実施形態は圧力制御装置７５０およびガス源７６０／真空出口７７０にそれぞれ接続される上側と下側のチャンバー８０２および８０４に関して記述されるが、理解すべき点として、チャネル層７０２、７０４に圧力制御および／またはガス源を提供する何らかの適切な導管を使用してもよい。
【０１１２】
この構成設定において、付加的な重合阻害剤がビルド面７１０に到達するよう、ガス源７６０からチャネル７０４経由で真空／出口７７０に至る重合阻害剤ガスの流動を増やし、および／またはガスの圧力を増やすことができる。加えて、ビルド面７１０への重合性液体の流動を増やすために振動周波数の制御または増加できるよう、ビルド中のビルドプレート７００の屈曲は圧力制御装置７５０によって制御され得る。これらの特徴は、ビルド面に存在する重合阻害剤ガスの増加およびビルド面７１０に引き込む重合性液体を増やす振動増加を背景に、三次元物体のビルド速度を加速させ得る。
【０１１３】
７  ビルドプレート経由での脱ガスによって気泡を低減する方法
一部の実施形態において、ビルドプレートに対する圧力およびガス供給を制御して、図１および２に記載の三次元印刷プロセスおよび装置内の重合性液体（例えば樹脂）に含まれる過剰なガスによって形成される気泡または空隙を低減させることができる。本明細書に記載の方法は、図６および７に関して記載のガス源７６０および真空／出口７７０など、圧力制御装置／ガス供給を使用して、ビルドプレートに供給されるガスの圧力および／または成分の制御によって実行され得るが、理解すべき点として、代替的ビルドプレートを含む何らかの適切なシステムを使用してもよい。例えば、任意の透過性のビルドプレートを配置して、ビルド面と反対側が圧力制御チャンバー内に位置するようにする、あるいは任意の適切な圧力制御チャネルの構成設定を使用してもよい。
【０１１４】
図８Ａを参考に、三次元印刷装置９００はチャネル層９１０およびシートまたはビルドプレート９２０を含み、これらを使用して図２のシステムにおける光学的に透明な部材またはビルドプレートを提供することができる。チャネル層９１０はガス透過性材料から形成されてもよく、またビルドプレート９２０経由でビルド領域にガスを提供するよう使用され得、チャネル９１０内のガス組成および／または圧力を制御して、ビルドプレート９２０経由でビルド領域に至るガスの圧力を低減する（例えば大気圧より低い圧力またはビルドプレート９２０の反対側に掛かる圧力より低い圧力）、および／またはガス組成を修正することができる。ビルド領域内の樹脂または重合性液体は「デッドゾーン」９３０と、重合固体または部分重合固体９４０とを形成する。ガス／圧力制御装置９８０およびガス供給装置９８２は１種または複数種のガスをチャネル層９１０に提供する結果、制御装置９８０に供給されるガスは入口Ｉと出口Ｏを介してガスの成分と圧力を制御される状態で供給され、ビルドプレート９２０経由でビルド面およびデッドゾーン９３０へと透過する。ビルドプレート（半透過性部材）の側においてビルド領域とは反対側に大気圧より低い圧力で酸素富化ガスが供給されることによる、酸素など重合阻害剤の重合性液体／ビルド領域への流入および重合性液体からの窒素など気泡形成ガスの流出の一例が図９に記載されている。
【０１１５】
図８Ｂに記載のとおり、キャリアが上方に移動するにつれ、ビルド領域は付加的な重合性液体で充填される。例えば、チャネル層９１０のガスの成分および／または圧力が大気圧の状態の空気である場合、デッドゾーン９２０内の過剰なガスが気泡９５０または隙間領域を形成し得る。例えば、溶解ガスが融合し、重合性液体中に隙間を形成し得る。一部の実施形態において、チャネル層９１０のガスの成分および／または圧力の制御により、気泡９５０の形成を低減または防止することができる。
【０１１６】
例えば、酸素ガスは重合阻害剤の役割を果たし得る一方、窒素ガスは概して重合を阻害せず、むしろ重合固体９４０内で気泡９５０を形成し得る。空気は有意な量の窒素（約８０％）と約２０％の酸素を含有することから、空気を重合阻害剤として使用する場合、空気中の窒素が原因で固体９４０内に気泡９５０が形成し得る。一部の実施形態において、チャネル層９１０に供給される重合ガスのガス成分を、窒素量を減らして酸素量を増やすよう選択し、気泡９５０の形成を低減または排除することができる。酸素富化ガスを減圧条件で提供してもよく、および／またはチャネル層９１０経由でビルド面に提供される酸素富化ガスは空気中の酸素含有率２０％より高くてもよい。特定の実施形態において、チャネル層９１０経由でビルド面に提供されるガスの酸素含有率は約０．２ａｔｍであり、ほぼ１００％の酸素であるが、これは窒素を実質的に除去した状態の空気における酸素含有率とほぼ同じである。
【０１１７】
一部の実施形態において、酸素富化ガス（あるいは窒素低減ガスまたは重合阻害剤ガスの割合が比較的高く気泡生成ガスもしくは非重合阻害剤ガスの割合が比較的低いガス）は気泡形成が低減または排除されるよう、連続的な圧力条件で提供される。しかし、前述のガス組成または減圧を、光学的に透明な部材を介して断続的に重合性液体に加えることにより、重合性液体のガス含有率を低減させてもよい。キャリアをビルド面から遠ざける形で連続的または断続的に（例えば逐次的に、または前記照射工程と同時に）移動させて、固体ポリマーから三次元物体を形成することができる。ビルド面に減圧を加える間、キャリアは静止状態で、減圧を加える工程が完了した後にビルド面から離れる動きを再開してもよい。このように、光学的に透明な部材を介して重合性液体に減圧を断続的に加える工程と、重合阻害剤ガスを重合性液体に供給する工程とを、交互に反復してもよい。例えば、図８Ｃに図示されているとおり、気泡が形成される場合、特定のガス組成および／または圧力をチャネル層９１０内のチャネル経由で加えてデッドゾーン９３０内の重合性液体からガスを除去し、図８Ｄに記載のとおり、さもなければ固体物体９４０内で形成されるおそれのある重合性液体中の隙間や気泡を除去することができる。一部の実施形態において、デッドゾーン９３０の厚さも、例えばある種のガスまたは減圧ガスをシート９３０またはビルドプレートに加えることによって制御して、重合性液体中のガスを除去し、重合阻害剤ガスが液体の重合を阻害するデッドゾーン９３０の厚さを減らすことができる。
【０１１８】
本明細書に記載されているような様々な構成設定において、光学的に透明な部材を介して重合阻害剤ガスを重合性液体に供給することができる。
【０１１９】
光学的に透明な部材を介して重合性液体に加えられる減圧の量と持続時間は、好ましくは十分に重合性液体中のガス濃度を低減させる。圧力は大気圧の０％、５％、１０％、２０％、２５％、３０％、４０％〜５０％、６０％、７０％、８０％、９０％または１００％の範囲であってもよい。供給されるガスにおける酸素または重合阻害剤ガスの割合は２０％、２５％、３０％、４０％〜５０％、６０％、７０％、８０％、９０％または１００％の酸素であってもよい。
【０１２０】
一部の実施形態において、重合性液体はガス濃度の勾配を有し、これが重合性液体を硬化させるための照射量または「用量」を決定付ける。例えば、重合性液体は光学的に透明な部材の上の下側領域と、光学的に透明な部材とは反対側の下側領域の上の上側領域を有することにより、下側領域における硬化用量が上側領域よりも高くなり得る。光学的に透明な部材を介して重合性液体に加えられる減圧は上側領域内のガス濃度を低減し得る一方で下側領域内に重合阻害剤ガスを維持する結果、デッドゾーンの厚さを低減する。一部の実施形態において、下側領域の厚さは約１０００ミクロン未満、あるいは約１、２、５、１０、２０、５０、１００、２００、３００〜４００、５００、６００、７００、８００、９００または１０００ミクロンの範囲である。
【０１２１】
一部の実施形態において、酸素ガスは重合阻害剤として使用され得る。酸素ガスは任意の適切な圧力で供給してもよく、好ましくは大気圧より低い圧力で供給される。特定の実施形態において、酸素の圧力は実質的に、大気圧での空気中の酸素の分圧に等しい（例えば１００％の酸素が約０．２ａｔｍで供給される）。重合阻害剤ガスは窒素またはその他、デッドゾーン内での重合阻害に実質的に寄与しないガスを実質的に含有しない状態であってもよい。
【０１２２】
如何なる特定の理論にも拘束されることを望むわけではないが、ガスで飽和された樹脂は局所圧力が低下すると脱ガスしやすい。ビルドプラットフォームの移動と樹脂再充填の過程で、大きな圧力低下が発生し得る。印刷部分とウィンドウの分離の結果、ガスの融合が生じる場合、印刷部分に空隙が形成され得る。相応に、ガスの圧力を制御する、またはガス透過性ビルドプレート経由で真空を加えることにより、圧力が変化する前に溶解ガスのレベルを低減させることができ、また溶解ガスの量を減らせば、空隙形成前に樹脂に対して発生し得る圧力差が増大し得る。ビルドプレートはガスに対して透過性であり、ビルドプレート／樹脂の界面で平衡状態が比較的素早く確立され得る。印刷形成と部品移動のための空気（または酸素）と真空との間の循環はそれぞれ、部品における空隙形成の前に樹脂に対する圧力差が最大となる状態でＣＬＩＰプロセスが実行されることを可能にし得る。さらに、重合阻害における活性成分ではない窒素の除去により、総体的なガスレベルを低減し、さらに、印刷部分における気泡または空隙の形成を低減し得る。
【０１２３】
加えて、重合性液体とビルドプレートとの間の界面に酸素が供給されることが望ましい一方、重合性液体においてこの界面から遠く離れた重合液体の領域に存在する酸素を硬化させるために必要な照射量の増加に繋がるおそれがあり、その結果、曝露時間が長くなり、印刷速度が遅くなる。総体的な酸素レベルの低減は硬化時間の短縮に繋がる可能性があり、またＣＬＩＰプロセスが効果的になるよう界面に十分な酸素を維持することが難しくなる状況に繋がる可能性もある。その上、光は重合性液体を通過する際に強度が減衰することから、モノマーからポリマーへの変換率は曝露領域全体にわたり一定とは限らない。酸素濃度レベルを制御すれば曝露時間を短縮し、印刷速度を高めることができ、その結果、ビルドプレートと重合液体との界面における酸素レベルを効果的に維持することができる。酸素濃度プロファイルも、光強度の変化を視野に入れつつ、モノマーからポリマーへの変換率をより安定させるよう制御することができる。
【０１２４】
８  付加的なビルドプレート材料
本明細書に記載のビルドプレートを形成するため、多層ビルドプレートおよび／または複数の材料から形成されたビルドプレートを含め、任意の適切な材料を使用してもよい。例えば、可撓層（単独あるいは付加的な支持材または層と一緒に使用）は編み込みガラス織物（ガラス繊維またはｅガラス）に架橋シリコン弾性被覆（室温加硫（ＲＴＶ）シリコンなど）を施したものを含んでもよく、これはガラス繊維織物に軽く浸透して機械的耐久性を提供し得る。シリコンエラストマー（ゴム）の酸素透過性はＴｅｆｌｏｎ（登録商標）ＡＦ−２４００と同等である。そのような構成設定を単独で使用する、または空気（酸素）の流動向けに利用可能な織物の未充填区域を有するガラスプレートに添加（接着剤で固定）してもよい。スルホン化テトラフルオロエチレン系フッ素化重合体−共重合体、例えばＤｕｐｏｎｔ社製のＮａｆｉｏｎ（登録商標）を使用してもよい。
【０１２５】
一部の実施形態において、現在浄水用途向けに大量に使用されている非対称フラットシート膜（米国特許出願公開第２０１４／０２９０４７８号を参照）が使用され得る。これらの膜は概してポリスルホンまたはポリエーテルスルホンであり、パーフルオロポリマーまたは架橋シリコンエラストマーで被覆して化学的抵抗性を高めることができる。ポリ（フッ化ビニリデン）や、場合によってはポリイミド非対称（多孔質）膜も、例えば化学的抵抗性が問題である場合に使用され得る。膜の一部は被覆せずにそのまま使用することができる。そうした膜の例としてＦｉｌｍＴｅｃ（登録商標）膜（Ｄｏｗ  Ｃｈｅｍｉｃａｌ社（米国ミシガン州ミッドランド）製）が挙げられる。これらは多孔質ポリスルホン非対称膜に架橋高Ｔｇポリアミド被覆を施したものである（被覆の厚さは約０．１ミクロン）。架橋ポリアミド被覆は化学的抵抗性を提供するはずである。ポリアミドの酸素透過性は低いが、被覆が薄いため、実効酸素透過率は高い。ポリアミド層のないポリスルホン支持材を、シリコンゴム（またはＡＦ−２４００）など多様なポリマーで被覆して、非常に高い酸素透過率を達成することができる。ＦｉｌｍＴｅｃ（登録商標）膜は、塩水脱塩工場で使用される主要な材料であることから、大量に生産されている。ＰＶＤＦ多孔質膜は繰り返し使用できる。
【０１２６】
９  ビルドプレート被覆
ビルドプレート表面またはビルド領域にオムニフォビック表面を使用してもよい。例えば、毛管力によって表面に固定または保持される非混和性流体を含有する、パターン化された表面（無作為な粒子配列または微細パターンの表面）を使用してもよい。そのような表面は、表面上の流体が表面に沿って浮遊する結果をもたらし得る。そのような表面の例が米国特許第８，５３５，７７９号および第８，５７４，７０４号に記載されており、これらの開示は、ここに引用することによりその全体が本明細書の一部をなすものとする。
【０１２７】
１０  ビルドプレートの可撓層
本発明に係る実施形態は、半透過性（またはガス透過性）部材（例えばＴＥＦＬＯＮ  ＡＦ（登録商標）フルオロポリマーなどパーフルオロポリマー）を含む、ビルドプレート上の可撓層に関して記述されるが、理解すべき点として、本明細書に記載の構成設定において任意の適切な可撓性材料を使用してもよい。例えば、グラシンなど透明で弾力性のある紙を使用してもよい。グラシンは比較的透明な耐油紙で、スーパーカレンダー仕上げの適切に水和されたセルロース系繊維から形成される。グラシンをワックスまたは釉薬で可塑化および／または被覆することができる。グラシンはガス透過性であってもよい。一部の実施形態において、架橋シリコンエラストマーまたはＴＥＦＬＯＮ  ＡＦ（登録商標）フルオロポリマーなどパーフルオロポリマーの薄膜でグラシンを被覆してもよい。グラシン紙は実質的に耐油性であり、本明細書に記載の重合性液体に限定的に付着し得る。
【０１２８】
本発明は重合性液体に関して記述されている一方、当業者であれば、本明細書に記載の方法と装置を、有機材料や無機材料など適切な固化性液体と併せて使用できることを理解することになる。一部の実施形態において、本発明の実行時に使用可能な「二重硬化」重合性液体（または「樹脂」）および方法として、Ｊ．Ｒｏｌｌａｎｄ  ｅｔ  ａｌ．，Ｍｅｔｈｏｄ  ｏｆ  Ｐｒｏｄｕｃｉｎｇ  Ｐｏｌｙｕｒｅｔｈａｎｅ  Ｔｈｒｅｅ−Ｄｉｍｅｎｓｉｏｎａｌ  Ｏｂｊｅｃｔｓ  ｆｒｏｍ  Ｍａｔｅｒｉａｌｓ  ｈａｖｉｎｇ  Ｍｕｌｔｉｐｌｅ  Ｍｅｃｈａｎｉｓｍｓ  ｏｆ  Ｈａｒｄｅｎｉｎｇ，ＰＣＴ公開番号ＷＯ２０１５／２００１７９（２０１５年１２月３０日公開）；Ｊ．Ｒｏｌｌａｎｄ  ｅｔ  ａｌ．，Ｍｅｔｈｏｄｓ  ｏｆ  Ｐｒｏｄｕｃｉｎｇ  Ｔｈｒｅｅ−Ｄｉｍｅｎｓｉｏｎａｌ  Ｏｂｊｅｃｔｓ  ｆｒｏｍ  Ｍａｔｅｒｉａｌｓ  Ｈａｖｉｎｇ  Ｍｕｌｔｉｐｌｅ  Ｍｅｃｈａｎｉｓｍｓ  ｏｆ  Ｈａｒｄｅｎｉｎｇ，ＰＣＴ公開番号ＷＯ２０１５／２００１７３（２０１５年１２月３０日公開）；Ｊ．Ｒｏｌｌａｎｄ  ｅｔ  ａｌ．，Ｔｈｒｅｅ−Ｄｉｍｅｎｓｉｏｎａｌ  Ｏｂｊｅｃｔｓ  Ｐｒｏｄｕｃｅｄ  ｆｒｏｍ  Ｍａｔｅｒｉａｌｓ  Ｈａｖｉｎｇ  Ｍｕｌｔｉｐｌｅ  Ｍｅｃｈａｎｉｓｍｓ  ｏｆ  Ｈａｒｄｅｎｉｎｇ，ＰＣＴ公開番号ＷＯ／２０１５／２００１８９（２０１５年１２月３０日公開）；Ｊ．Ｒｏｌｌａｎｄ  ｅｔ  ａｌ．，Ｐｏｌｙｕｒｅｔｈａｎｅ  Ｒｅｓｉｎｓ  Ｈａｖｉｎｇ  Ｍｕｌｔｉｐｌｅ  Ｍｅｃｈａｎｉｓｍｓ  ｏｆ  Ｈａｒｄｅｎｉｎｇ  ｆｏｒ  Ｕｓｅ  ｉｎ  Ｐｒｏｄｕｃｉｎｇ  Ｔｈｒｅｅ−Ｄｉｍｅｎｓｉｏｎａｌ  Ｏｂｊｅｃｔｓ（２０１５年１２月３０日公開）；ならびにＪ．Ｒｏｌｌａｎｄ  ｅｔ  ａｌ．，Ｍｅｔｈｏｄ  ｏｆ  Ｐｒｏｄｕｃｉｎｇ  Ｔｈｒｅｅ−Ｄｉｍｅｎｓｉｏｎａｌ  Ｏｂｊｅｃｔｓ  ｆｒｏｍ  Ｍａｔｅｒｉａｌｓ  ｈａｖｉｎｇ  Ｍｕｌｔｉｐｌｅ  Ｍｅｃｈａｎｉｓｍｓ  ｏｆ  Ｈａｒｄｅｎｉｎｇ，米国特許出願第１４／９７７，８２２号（２０１５年１２月２２日出願）；Ｊ．Ｒｏｌｌａｎｄ  ｅｔ  ａｌ．，Ｍｅｔｈｏｄ  ｏｆ  Ｐｒｏｄｕｃｉｎｇ  Ｐｏｌｙｕｒｅｔｈａｎｅ  Ｔｈｒｅｅ−Ｄｉｍｅｎｓｉｏｎａｌ  Ｏｂｊｅｃｔｓ  ｆｒｏｍ  Ｍａｔｅｒｉａｌｓ  ｈａｖｉｎｇ  Ｍｕｌｔｉｐｌｅ  Ｍｅｃｈａｎｉｓｍｓ  ｏｆ  Ｈａｒｄｅｎｉｎｇ，米国特許出願第１４／９７７，８７６号（２０１５年１２月２２日出願），Ｊ．Ｒｏｌｌａｎｄ  ｅｔ  ａｌ．，Ｔｈｒｅｅ−Ｄｉｍｅｎｓｉｏｎａｌ  Ｏｂｊｅｃｔｓ  Ｐｒｏｄｕｃｅｄ  ｆｒｏｍ  Ｍａｔｅｒｉａｌｓ  ｈａｖｉｎｇ  Ｍｕｌｔｉｐｌｅ  Ｍｅｃｈａｎｉｓｍｓ  ｏｆ  Ｈａｒｄｅｎｉｎｇ，米国特許出願第１４／９７７，９３８号（２０１５年１２月２２日出願），およびＪ．Ｒｏｌｌａｎｄ  ｅｔ  ａｌ．，Ｐｏｌｙｕｒｅｔｈａｎｅ  Ｒｅｓｉｎｓ  ｈａｖｉｎｇ  Ｍｕｌｔｉｐｌｅ  Ｍｅｃｈａｎｉｓｍｓ  ｏｆ  Ｈａｒｄｅｎｉｎｇ  ｆｏｒ  Ｕｓｅ  ｉｎ  Ｐｒｏｄｕｃｉｎｇ  Ｔｈｒｅｅ−Ｄｉｍｅｎｓｉｏｎａｌ  Ｏｂｊｅｃｔｓ，米国特許出願第１４／９７７，９７４号（２０１５年１２月２２日出願）に記載のものが挙げられるが、これらに限定されるわけではない。こ��らすべての開示が、ここに引用することによりその全体が本明細書の一部をなすものとする。
【０１２９】
本発明は、上記にて詳述のとおり、好ましくは連続液体相間重合によって実行される一方、一部の実施形態において、積層造形を含め、ボトムアップ製作向けに代替的な方法および装置を使用することができる。そのような方法および装置の例として、Ｊｏｈｎの米国特許第７，４３８，８４６号、Ｅｌ−Ｓｉｂｌａｎｉの米国特許第８，１１０，１３５号、Ｊｏｙｃｅの米国特許出願公開第２０１３／０２９２８６２号およびＣｈｅｎ  ｅｔ  ａｌ．の米国特許出願公開第２０１３／０２９５２１２号に記載のものが挙げられるが、これらに限定されるわけではない。これらの特許および出願の開示は、ここに引用することによりその全体が本明細書の一部をなすものとする。
【０１３０】
上記は本発明を例示するものであり、本発明を限定するものと解釈してはならない。本発明は以下の特許請求の範囲によって定義され、特許請求の範囲の同等物も本発明に含まれることになる。
【図１】
2019519399.tif 000003
【図２】
2019519399.tif 000004
【図３】
2019519399.tif 000005
【図４】
2019519399.tif 000006
【図５】
2019519399.tif 000007
【図６】
2019519399.tif 000008
【図７】
2019519399.tif 000009
【図８Ａ】
2019519399.tif 000010
【図８Ｂ】
2019519399.tif 000011
【図８Ｃ】
2019519399.tif 000012
【図８Ｄ】
2019519399.tif 000013
【図９】
2019519399.tif 000014
【国際調査報告】
2019519399.tif 000015
2019519399.tif 000016